(57)【特許請求の範囲】
【請求項１】
支持体上に、下記式（Ｉ）で表される繰り返し単位と、下記式（II）または（III)で表される繰り返し単位とを含むコポリマーの溶液を塗布して塗布膜を形成する工程；塗布膜の表面をラビング処理して配向膜とする工程；そして、配向膜の上に棒状液晶性分子を含む塗布液を塗布して乾燥する工程により、棒状液晶性分子の長軸方向を支持体面に投影して得られる線の平均方向と配向膜のラビング方向とが実質的に直交するように棒状液晶性分子を配向させる方法：
【化１】
0004320129.tif 000153
［式中、Ｒ１およびＲ２は、それぞれ独立に、水素原子、ハロゲン原子または炭素原子数が１乃至６のアルキル基であり；Ｍは、アンモニウムイオンであり；Ｌ０は、−Ｏ−、−ＣＯ−、−ＮＨ−、−ＳＯ２−、アルキレン基、アルケニレン基、アリーレン基およびそれらの組み合わせからなる群より選ばれる二価の連結基であり；Ｒ０は、炭素原子数が１０乃至１００の炭化水素基または炭素原子数が１乃至１００のフッ素原子置換炭化水素基であり；Ｃｙは、脂肪族環基、芳香族基または複素環基であり；ｍは、１０乃至９９モル％であり；そして、ｎは、１乃至９０モル％である］。
【請求項２】
コポリマーが、式（Ｉ）で表される繰り返し単位と、式（II）で表される繰り返し単位とを含み、式（II）において、Ｒ0 が少なくとも二個の芳香族環または芳香族性複素環を含む炭素原子数が１０乃至１００の炭化水素基である請求項１に記載の棒状液晶性分子を配向させる方法。
【請求項３】
棒状液晶性分子が重合性基を有し、棒状液晶性分子を配向させた後、棒状液晶性分子を重合させて配向状態を固定する請求項１に記載の棒状液晶性分子を配向させる方法。
【請求項４】
コポリマーが重合性基を有し、棒状液晶性分子を配向させた後、棒状液晶性分子とコポリマーとを重合させて配向状態を固定する請求項３に記載の棒状液晶性分子を配向させる方法。
【請求項５】
支持体が長手方向を有し、棒状液晶性分子の長軸方向を支持体面に投影して得られる線の平均方向が、支持体の長手方向に対して実質的に直交している請求項１に記載の棒状液晶性分子を配向させる方法。
【請求項６】
支持体が長手方向を有し、配向膜のラビング方向が、支持体の長手方向に対して実質的に平行である請求項１に記載の棒状液晶性分子を配向させる方法。
【請求項７】
棒状液晶性分子の長軸方向と支持体面との間の平均傾斜角が５゜未満の状態で棒状液晶性分子を配向させる請求項１に記載の棒状液晶性分子を配向させる方法。
【請求項８】
透明支持体、配向膜および棒状液晶性分子から形成された光学的異方性層をこの順に有するロール状の光学補償シートであって、配向膜が下記式（Ｉ）で表される繰り返し単位と、下記式（II）または（III)で表される繰り返し単位とを含むコポリマーからなり、棒状液晶性分子の長軸方向を透明支持体面に投影して得られる線の平均方向と配向膜のラビング方向とが実質的に直交するように棒状液晶性分子が配向していることを特徴とする光学補償シート：
【化２】
0004320129.tif 000154
［式中、Ｒ１およびＲ２は、それぞれ独立に、水素原子、ハロゲン原子または炭素原子数が１乃至６のアルキル基であり；Ｍは、アンモニウムイオンであり；Ｌ０は、−Ｏ−、−ＣＯ−、−ＮＨ−、−ＳＯ２−、アルキレン基、アルケニレン基、アリーレン基およびそれらの組み合わせからなる群より選ばれる二価の連結基であり；Ｒ０は、炭素原子数が１０乃至１００の炭化水素基または炭素原子数が１乃至１００のフッ素原子置換炭化水素基であり；Ｃｙは、脂肪族環基、芳香族基または複素環基であり；ｍは、１０乃至９９モル％であり；そして、ｎは、１乃至９０モル％である］。
【請求項９】
棒状液晶性分子から形成された光学的異方性層、配向膜、透明支持体、偏光膜および透明保護膜をこの順に有するロール状の偏光板であって、配向膜が下記式（Ｉ）で表される繰り返し単位と、下記式（II）または（III)で表される繰り返し単位とを含むコポリマーからなり、棒状液晶性分子の長軸方向と透明支持体面との間の平均傾斜角が５゜未満の状態で棒状液晶性分子が配向しており、棒状液晶性分子の長軸方向を透明支持体面に投影して得られる線の平均方向と偏光板の長手方向とが実質的に直交しており、そして偏光膜の透過軸と棒状液晶性分子の長軸方向を透明支持体面に投影して得られる線の平均方向とが実質的に平行であることを特徴とする偏光板：
【化３】
0004320129.tif 000155
［式中、Ｒ１およびＲ２は、それぞれ独立に、水素原子、ハロゲン原子または炭素原子数が１乃至６のアルキル基であり；Ｍは、アンモニウムイオンであり；Ｌ０は、−Ｏ−、−ＣＯ−、−ＮＨ−、−ＳＯ２−、アルキレン基、アルケニレン基、アリーレン基およびそれらの組み合わせからなる群より選ばれる二価の連結基であり；Ｒ０は、炭素原子数が１０乃至１００の炭化水素基または炭素原子数が１乃至１００のフッ素原子置換炭化水素基であり；Ｃｙは、脂肪族環基、芳香族基または複素環基であり；ｍは、１０乃至９９モル％であり；そして、ｎは、１乃至９０モル％である］。
【請求項１０】
下記式（Ｉ）で表される繰り返し単位、下記式（III)で表される繰り返し単位および下記式（IX）で表される繰り返し単位を含む重合性コポリマー：
【化４】
0004320129.tif 000156
［式中、Ｒ１、Ｒ２およびＲ６は、それぞれ独立に、水素原子、ハロゲン原子または炭素原子数が１乃至６のアルキル基であり；Ｍは、アンモニウムイオンであり；Ｃｙは、脂肪族環基、芳香族基または複素環基であり；Ｌ２６は、単結合または二価の連結基であり；Ｑは、重合性基であり；ｍは、１０乃至９５モル％であり；ｎは、１乃至９０モル％であり；そして、ｌは、１乃至２０モル％である］。
【発明の詳細な説明】
【０００１】
【発明の属する技術分野】
本発明は、棒状液晶性分子を配向膜を用いて配向させる方法に関する。また、本発明は、透明支持体、配向膜および棒状液晶性分子から形成された光学的異方性層をこの順に有する光学補償シート、およびそれを用いた偏光板にも関する。
【０００２】
【従来の技術】
液晶表示装置は、液晶セル、偏光素子および光学補償シート（位相差板）からなる。透過型液晶表示装置では、二枚の偏光素子を液晶セルの両側に取り付け、一枚または二枚の光学補償シートを液晶セルと偏光素子との間に配置する。反射型液晶表示装置では、反射板、液晶セル、一枚の光学補償シート、そして一枚の偏光素子の順に配置する。
液晶セルは、棒状液晶性分子層、それを封入するための二枚の基板、棒状液晶性分子に電圧を加えるための電極層、および棒状液晶性分子の配向を制御する配向膜層からなる。液晶セルは、棒状液晶性分子の配向状態の違いで、透過型については、ＴＮ（Twisted Nematic）、ＩＰＳ（In-Plane Switching）、ＦＬＣ（Ferroelectric Liquid Crystal）、ＯＣＢ（Optically Compensatory Bend）、ＳＴＮ（Supper Twisted Nematic）、ＶＡ（Vertically Aligned）、ＥＣＢ（Electrically Controlled Birefringence ）、反射型については、ＴＮ、ＨＡＮ（Hybrid Aligned Nematic）、ＧＨ（Guest-Host）のような様々な表示モードが提案されている。
【０００３】
光学補償シートは、画像着色を解消したり、視野角を拡大するために、様々な液晶表示装置で用いられている。光学補償シートとしては、延伸複屈折ポリマーフイルムが従来から使用されていた。
延伸複屈折フイルムからなる光学補償シートに代えて、透明支持体上に液晶性分子から形成された光学的異方性層を有する光学補償シートを使用することが提案されている。液晶性分子には多様な配向形態があるため、液晶性分子を用いることで、従来の延伸複屈折ポリマーフイルムでは得ることができない光学的性質を実現することが可能になった。
【０００４】
光学補償シートの光学的性質は、液晶セルの光学的性質、具体的には上記のような表示モードの違いに応じて決定する。液晶性分子を用いると、液晶セルの様々な表示モードに対応する様々な光学的性質を有する光学補償シートを製造することができる。液晶性分子としては、一般に、棒状液晶性分子またはディスコティック液晶性分子が用いられている。
液晶性分子を用いた光学補償シートでは、様々な表示モードに対応するものが既に提案されている。例えば、ＴＮモードの液晶セル用光学補償シートは、特開平６−２１４１１６号公報、米国特許５５８３６７９号、同５６４６７０３号、ドイツ特許公報３９１１６２０Ａ１号の各明細書に記載がある。また、ＩＰＳモードまたはＦＬＣモードの液晶セル用光学補償シートは、特開平１０−５４９８２号公報に記載がある。さらに、ＯＣＢモードまたはＨＡＮモードの液晶セル用光学補償シートは、米国特許５８０５２５３号および国際特許出願ＷＯ９６／３７８０４号の各明細書に記載がある。さらにまた、ＳＴＮモードの液晶セル用光学補償シートは、特開平９−２６５７２号公報に記載がある。そして、ＶＡモードの液晶セル用光学補償シートは、特許番号第２８６６３７２号公報に記載がある。
【０００５】
【発明が解決しようとする課題】
棒状液晶性分子から形成された光学的異方性層を有する光学補償シートでは、棒状液晶性分子の長軸方向を透明支持体面に投影して得られる線の平均方向が、光学補償シートの遅相軸に相当する。棒状液晶性分子の長軸方向を透明支持体面に投影して得られる線の平均方向は、一般に配向膜のラビング方向に相当する。光学補償シートは実際の生産においてはロール状であって、ラビング処理はロール状光学補償シートの長手方向に実施することが最も容易である。従って、棒状液晶性分子から形成された光学的異方性層を有する光学補償シートでは、長手方向に遅相軸を有する態様が最も容易に生産できる。
偏光膜の透過軸は、偏光膜を構成するポリマーフイルムの延伸方向に垂直な方向に相当する。偏光素子も実際の生産においてはロール状であって、延伸処理はロール状偏光膜の長手方向に実施することが最も容易である。従って、長手方向に垂直な方向（幅方向）に透過軸を有する偏光素子が最も容易に生産できる。
【０００６】
以上の関係から、ロール状光学補償シートとロール状偏光素子とを積層する場合、光学補償シートの遅相軸と偏光膜の透過軸とを実質的に垂直になるように配置することが最も生産が容易である。
一方、液晶セルの表示モードによっては、光学補償シートの遅相軸と偏光膜の透過軸とを実質的に平行になるように配置することが好ましい場合がある。
ロール状光学補償シートの遅相軸が光学補償シートの幅方向となるためには、棒状液晶性分子を、その長軸方向が配向膜のラビング方向に対して垂直となるように配向させる必要がある。本明細書において「棒状液晶性分子の長軸方向が配向膜のラビング方向に対して垂直」とは、棒状液晶性分子の長軸方向を透明支持体面に投影して得られる線の平均方向が、ラビング方向に対して直交することを意味する。棒状液晶性分子をラビング方向に対して垂直となるように配向させるためには、そのような配向機能を有する配向膜が必要である。従来の配向膜は、棒状液晶分子をラビング方向に対して平行に配向させる機能を有する。
【０００７】
本発明の目的は、棒状液晶分子をラビング方向に対して垂直に配向させることである。
本発明の別の目的は、幅方向に遅相軸を有するロール状の光学補償シートを提供することである。
本発明のまた別の目的は、光学補償シートの遅相軸と偏光膜の透過軸とが実質的に平行になるように容易に配置できる偏光板を提供することである。
【０００８】
【課題を解決するための手段】
本発明の目的は、下記（１）〜（７）の棒状液晶性分子を配向させる方法、下記（８）の光学補償シート、下記（９）の偏光板および下記（１０）の重合性コポリマーにより達成された。
（１）支持体上に、下記式（Ｉ）で表される繰り返し単位と、下記式（II）または（III)で表される繰り返し単位とを含むコポリマーの溶液を塗布して塗布膜を形成する工程；塗布膜の表面をラビング処理して配向膜とする工程；そして、配向膜の上に棒状液晶性分子を含む塗布液を塗布して乾燥する工程により、棒状液晶性分子の長軸方向を支持体面に投影して得られる線の平均方向と配向膜のラビング方向とが実質的に直交するように棒状液晶性分子を配向させる方法：
【０００９】
【化５】
0004320129.tif 000002
【００１０】
［式中、Ｒ１およびＲ２は、それぞれ独立に、水素原子、ハロゲン原子または炭素原子数が１乃至６のアルキル基であり；Ｍは、アンモニウムイオンであり；Ｌ０は、−Ｏ−、−ＣＯ−、−ＮＨ−、−ＳＯ２−、アルキレン基、アルケニレン基、アリーレン基およびそれらの組み合わせからなる群より選ばれる二価の連結基であり；Ｒ０は、炭素原子数が１０乃至１００の炭化水素基または炭素原子数が１乃至１００のフッ素原子置換炭化水素基であり；Ｃｙは、脂肪族環基、芳香族基または複素環基であり；ｍは、１０乃至９９モル％であり；そして、ｎは、１乃至９０モル％である］。
【００１１】
（２）コポリマーが、式（Ｉ）で表される繰り返し単位と、式（II）で表される繰り返し単位とを含み、式（II）において、Ｒ0 が少なくとも二個の芳香族環または芳香族性複素環を含む炭素原子数が１０乃至１００の炭化水素基である（１）に記載の棒状液晶性分子を配向させる方法。
（３）棒状液晶性分子が重合性基を有し、棒状液晶性分子を配向させた後、棒状液晶性分子を重合させて配向状態を固定する（１）に記載の棒状液晶性分子を配向させる方法。
（４）コポリマーが重合性基を有し、棒状液晶性分子を配向させた後、棒状液晶性分子とコポリマーとを重合させて配向状態を固定する（３）に記載の棒状液晶性分子を配向させる方法。
【００１２】
（５）支持体が長手方向を有し、棒状液晶性分子の長軸方向を支持体面に投影して得られる線の平均方向が、支持体の長手方向に対して実質的に直交している（１）に記載の棒状液晶性分子を配向させる方法。
（６）支持体が長手方向を有し、配向膜のラビング方向が、支持体の長手方向に対して実質的に平行である（１）に記載の棒状液晶性分子を配向させる方法。
（７）棒状液晶性分子の長軸方向と支持体面との間の平均傾斜角が５゜未満の状態で棒状液晶性分子を配向させる（８）に記載の棒状液晶性分子を配向させる方法。
【００１３】
（８）透明支持体、配向膜および棒状液晶性分子から形成された光学的異方性層をこの順に有するロール状の光学補償シートであって、配向膜が前記式（Ｉ）で表される繰り返し単位と、前記式（II）または（III)で表される繰り返し単位とを含むコポリマーからなり、棒状液晶性分子の長軸方向を透明支持体面に投影して得られる線の平均方向と配向膜のラビング方向とが実質的に直交するように棒状液晶性分子が配向していることを特徴とする光学補償シート。
（９）棒状液晶性分子から形成された光学的異方性層、配向膜、透明支持体、偏光膜および透明保護膜をこの順に有するロール状の偏光板であって、配向膜が前記式（Ｉ）で表される繰り返し単位と、前記式（II）または（III)で表される繰り返し単位とを含むコポリマーからなり、棒状液晶性分子の長軸方向と透明支持体面との間の平均傾斜角が５゜未満の状態で棒状液晶性分子が配向しており、棒状液晶性分子の長軸方向を透明支持体面に投影して得られる線の平均方向と偏光板の長手方向とが実質的に直交しており、そして偏光膜の透過軸と棒状液晶性分子の長軸方向を透明支持体面に投影して得られる線の平均方向とが実質的に平行であることを特徴とする偏光板。
【００１４】
（１０）下記式（Ｉ）で表される繰り返し単位、下記式（III)で表される繰り返し単位および下記式（IX）で表される繰り返し単位を含む重合性コポリマー：
【００１５】
【化６】
0004320129.tif 000003
【００１６】
［式中、Ｒ１、Ｒ２およびＲ６は、それぞれ独立に、水素原子、ハロゲン原子または炭素原子数が１乃至６のアルキル基であり；Ｍは、アンモニウムイオンであり；Ｃｙは、脂肪族環基、芳香族基または複素環基であり；Ｌ２６は、単結合または二価の連結基であり；Ｑは、重合性基であり；ｍは、１０乃至９５モル％であり；ｎは、１乃至９０モル％であり；そして、ｌは、１乃至２０モル％である］。
【００１７】
なお、本明細書において、実質的に平行あるいは実質的に直交とは、厳密な平行あるいは厳密な直交との角度の差が５゜未満であることを意味する。角度の差は、４゜未満であることが好ましく、３゜未満であることがより好ましく、２゜未満であることがさらに好ましく、１゜未満であることが最も好ましい。
【００１８】
【発明の効果】
本発明者は、研究の結果、炭素原子数が１０乃至１００の炭化水素基を含む側鎖、フッ素置換炭化水素基を含む側鎖、または主鎖に直結している環状構造を有するアクリル酸系コポリマーを配向膜に用いて、棒状液晶性分子をラビング方向に対して実質的に垂直となるように均一に配向させることに成功した。これにより、棒状液晶性分子が、ラビング方向に対して実質的に垂直に配向している光学補償シートを作製することができる。従って、長手方向に垂直な方向（幅方向）に遅相軸を有するロール状光学補償シートを、容易に生産することが可能になった。
一方、前述したように、長手方向に垂直な方向（幅方向）に透過軸を有するロール状偏光素子が最も容易に生産できる。従って、本発明に従うロール状光学補償シートとロール状偏光素子とを、ロール状態のまま貼り合わせることで、光学補償シートの遅相軸と偏光膜の透過軸とが実質的に平行である偏光板を生産することができる。
以上のように、本発明に従う光学補償シートを用いることで、光学補償シートの遅相軸と偏光膜の透過軸とが実質的に平行になるように容易に配置することができる。
【００１９】
【発明の実施の形態】
図１は、透過型液晶表示装置の基本的な構成を示す模式図である。
図１の（ａ）に示す透過型液晶表示装置は、バックライト（ＢＬ）側から順に、透明保護膜（１ａ）、偏光膜（２ａ）、透明支持体（３ａ）、光学的異方性層（４ａ）、液晶セルの下基板（５ａ）、棒状液晶性分子層（６）、液晶セルの上基板（５ｂ）、光学的異方性層（４ｂ）、透明支持体（３ｂ）、偏光膜（２ｂ）、そして透明保護膜（１ｂ）からなる。
透明支持体および光学的異方性層（３ａ〜４ａおよび４ｂ〜３ｂ）が光学補償シートを構成する。そして、透明保護膜、偏光膜、透明支持体および光学的異方性層（１ａ〜４ａおよび４ｂ〜１ｂ）が偏光板を構成する。
透明支持体（３ａ、３ｂ）は、光学的異方性層（４ａ、４ｂ）側に配向膜を有する。また、液晶セルの下基板（５ａ）および上基板（５ｂ）も、棒状液晶性分子層（６）側に配向膜を有する。
【００２０】
図１の（ｂ）に示す透過型液晶表示装置は、バックライト（ＢＬ）側から順に、透明保護膜（１ａ）、偏光膜（２ａ）、透明支持体（３ａ）、光学的異方性層（４ａ）、液晶セルの下基板（５ａ）、棒状液晶性分子層（６）、液晶セルの上基板（５ｂ）、透明保護膜（１ｂ）、偏光膜（２ｂ）、そして透明保護膜（１ｃ）からなる。
透明支持体および光学的異方性層（３ａ〜４ａ）が光学補償シートを構成する。そして、透明保護膜、偏光膜、透明支持体および光学的異方性層（１ａ〜４ａ）が偏光板を構成する。
透明支持体（３ａ）は、光学的異方性層（４ａ）側に配向膜を有する。また、液晶セルの下基板（５ａ）および上基板（５ｂ）も、棒状液晶性分子層（６）側に配向膜を有する。
【００２１】
図１の（ｃ）に示す透過型液晶表示装置は、バックライト（ＢＬ）側から順に、透明保護膜（１ａ）、偏光膜（２ａ）、透明保護膜（１ｂ）、液晶セルの下基板（５ａ）、棒状液晶性分子層（６）、液晶セルの上基板（５ｂ）、光学的異方性層（４ｂ）、透明支持体（３ｂ）、偏光膜（２ｂ）、そして透明保護膜（１ｃ）からなる。
透明支持体および光学的異方性層（４ｂ〜３ｂ）が光学補償シートを構成する。そして、透明保護膜、偏光膜、透明支持体および光学的異方性層（４ｂ〜１ｃ）が偏光板を構成する。
透明支持体（３ｂ）は、光学的異方性層（４ｂ）側に配向膜を有する。また、液晶セルの下基板（５ａ）および上基板（５ｂ）も、棒状液晶性分子層（６）側に配向膜を有する。
【００２２】
図２は、反射型液晶表示装置の基本的な構成を示す模式図である。
図２に示す反射型液晶表示装置は、下から順に、液晶セルの下基板（５ａ）、反射板（ＲＰ）、棒状液晶性分子層（６）、液晶セルの上基板（５ｂ）、光学的異方性層（４）、透明支持体（３）、偏光膜（２）、そして透明保護膜（１）からなる。
透明支持体および光学的異方性層（４〜３）が光学補償シートを構成する。そして、透明保護膜、偏光膜、透明支持体および光学的異方性層（４〜１）が偏光板を構成する。
透明支持体（３）は、光学的異方性層（４）側に配向膜を有する。また、液晶セルの反射板（ＲＰ）および上基板（５ｂ）も、棒状液晶性分子層（６）側に配向膜を有する。
【００２３】
図３は、ロール状偏光素子とロール状光学補償シートとの貼り合わせ工程を示す模式図である。
図３に示すように、ロール状偏光素子は、透明保護膜（１）および偏光膜（２）からなる。ロール状光学補償シートは、透明支持体（３）および光学的異方性層（４）からなる。透明支持体（３）は、光学的異方性層（４）側に配向膜を有する。
偏光膜（２）の透過軸（ＴＡ）は、ロール状偏光素子の長手方向（ＬＤ）と実質的に直交している。光学的異方性層（４）の棒状液晶性分子の長軸方向を透明支持体面に投影して得られる線の平均方向、すなわち遅相軸（ＳＡ）は、ロール状光学補償シートの長手方向（ＬＤ）と実質的に直交している。そのため、図３に示すように、ロール状偏光素子とロール状光学補償シートとをそのまま貼り合わせるだけで、偏光膜（２）の透過軸（ＴＡ）と光学的異方性層（４）の遅相軸（ＳＡ）とが実質的に平行になるように配置することができる。
なお、図１〜図３において、透明支持体（３）と光学的異方性層（４）との順序を逆に配置してもよい。
【００２４】
［配向膜］
配向膜は、下記式（Ｉ）で表される繰り返し単位と、下記式（II）または下記（III)で表される繰り返し単位とを含むアクリル酸系コポリマーからなる。
【００２５】
【化７】
0004320129.tif 000004
【００２６】
式（Ｉ）において、Ｒ１は、水素原子、ハロゲン原子または炭素原子数が１乃至６のアルキル基である。Ｒ１は、水素原子または炭素原子数が１乃至６のアルキル基であることが好ましく、水素原子、メチルまたはエチルであることがさらに好ましく、水素原子またはメチルであることが最も好ましい。Ｒ１が水素原子の場合は、アクリル酸コポリマーであり、Ｒ１がメチルの場合は、メタクリル酸コポリマーである。
式（Ｉ）において、Ｍは、アンモニウムイオンである。アンモニウムイオンは、有機基（例、メチル）により置換（１級〜４級）されていてもよい。アンモニウムイオンの例には、ＮＨ４、ＮＨ３ＣＨ３、ＮＨ２（ＣＨ３）２、ＮＨ（ＣＨ３）３およびＮ（ＣＨ３）４が含まれる。
式（Ｉ）のＣＯＯＭが、このような親水性基であることによって、アクリル酸系コポリマーは水溶性を示す。よって、水性溶媒を用いて配向膜を形成することができる。
式（Ｉ）において、ｍは、１０乃至９９モル％である。ｍは、１０乃至９５モル％であることが好ましく、２５乃至９０モル％であることがさらに好ましい。
【００２７】
式（II）において、Ｒ2 は、水素原子、ハロゲン原子または炭素原子数が１乃至６のアルキル基である。Ｒ2 は、水素原子または炭素原子数が１乃至６のアルキル基であることが好ましく、水素原子、メチルまたはエチルであることがさらに好ましく、水素原子またはメチルであることが最も好ましい。
【００２８】
式（II）において、Ｌ0 は、−Ｏ−、−ＣＯ−、−ＮＨ−、−ＳＯ2 −、アルキレン基、アルケニレン基、アリーレン基およびそれらの組み合わせからなる群より選ばれる二価の連結基である。Ｌ0 は、−ＣＯ−Ｌ00−である（−ＣＯ−が主鎖に結合し、Ｌ00は、−Ｏ−、−ＣＯ−、−ＮＨ−、−ＳＯ2 −、アルキレン基、アルケニレン基、アリーレン基およびそれらの組み合わせからなる群より選ばれる二価の連結基である）ことが特に好ましい。
【００２９】
Ｌ0 は、−ＣＯ−Ｏ−、−ＣＯ−Ｏ−アルキレン基−、−ＣＯ−Ｏ−アルキレン基−アルケニレン基−、−ＣＯ−Ｏ−アルキレン基−アリーレン基−、−ＣＯ−Ｏ−アルキレン基−Ｏ−、−ＣＯ−Ｏ−アルキレン基−Ｏ−ＣＯ−、−ＣＯ−Ｏ−アルキレン基−ＮＨ−ＳＯ2 −アリーレン基−Ｏ−、−ＣＯ−Ｏ−アルキレン基−Ｏ−ＣＯ−アルキレン基−Ｏ−、−ＣＯ−Ｏ−アルキレン基−ＣＯ−ＮＨ−、−ＣＯ−Ｏ−アルキレン基−ＮＨ−ＳＯ2 −、−ＣＯ−Ｏ−アルキレン基−Ｏ−ＣＯ−アリーレン基−、−ＣＯ−ＮＨ−、−ＣＯ−ＮＨ−アリーレン基−、−ＣＯ−ＮＨ−アリーレン基−ＣＯ−Ｏ−、−ＣＯ−Ｏ−アリーレン基−Ｏ−ＣＯ−アルキレン基−Ｏ−アリーレン基−、−ＣＯ−Ｏ−アリーレン基−、−ＣＯ−ＮＨ−アリーレン基−ＮＨ−ＣＯ−、−ＣＯ−ＮＨ−アリーレン基−Ｏ−、−ＣＯ−Ｏ−アルキレン基−ＣＯ−Ｏ−、−ＣＯ−Ｏ−アルキレン基−ＣＯ−、−ＣＯ−Ｏ−アリーレン基−ＣＯ−Ｏ−または−ＣＯ−ＮＨ−アルキレン基−ＮＨ−ＣＯ−Ｏ−であることが好ましく、−ＣＯ−Ｏ−、−ＣＯ−Ｏ−アルキレン基−ＮＨ−ＳＯ2 −アリーレン基−Ｏ−、−ＣＯ−ＮＨ−、−ＣＯ−ＮＨ−アリーレン基−Ｏ−、−ＣＯ−Ｏ−アルキレン基−、−ＣＯ−Ｏ−アルキレン基−アリーレン基−または−ＣＯ−Ｏ−アルキレン基−Ｏ−ＣＯ−アリーレン基−であることがさらに好ましく、−ＣＯ−Ｏ−または−ＣＯ−ＮＨ−であることが最も好ましい。なお、これらの連結基は、左側が主鎖に結合し、右側がＲ0 に結合する。
【００３０】
上記アルキレン基は、分岐または環状構造を有していてもよい。アルキレン基の炭素原子数は、１乃至３０であることが好ましく、１乃至１５であることがさらに好ましく、１乃至１２であることが最も好ましい。
上記アルケニレン基は、分岐または環状構造を有していてもよい。アルキレン基の炭素原子数は、２乃至３０であることが好ましく、２乃至１６であることがさらに好ましく、２乃至４であることが最も好ましい。
上記アリーレン基は、フェニレンまたはナフチレンであることが好ましく、フェニレンであることがさらに好ましく、ｐ−フェニレンであることが最も好ましい。アリーレン基は、置換基を有していてもよい。アリーレン基の置換基の例には、ハロゲン原子、カルボキシル、シアノ、ニトロ、カルバモイル、スルファモイル、アルキル基、シクロアルキル基、アルコキシ基、アルキルチオ基、アシル基、アシルオキシ基、アルキル置換カルバモイル基、アルキル置換スルファモイル基、アミド基、スルホンアミド基およびアルキルスルホニル基が含まれる。
【００３１】
式（II）において、Ｒ0 は、炭素原子数が１０乃至１００の炭化水素基または炭素原子数が１乃至１００のフッ素原子置換炭化水素基である。
炭化水素基は、脂肪族基、芳香族基またはそれらの組み合わせである。脂肪族基は、環状、分岐状あるいは直鎖状のいずれでもよい。脂肪族基は、アルキル基（シクロアルキル基であってもよい）またはアルケニル基（シクロアルケニル基であってもよい）であることが好ましい。炭化水素基は、ハロゲン原子のような強い親水性を示さない置換基を有していてもよい。炭化水素基の炭素原子数は、１０乃至８０であることが好ましく、１０乃至６０であることがさらに好ましく、１０乃至４０であることが最も好ましい。
【００３２】
炭化水素基は、ステロイド構造を有することが好ましい。本明細書においてステロイド基とは、シクロペンタノヒドロフェナントレン環基またはその環の結合の一部が二重結合となっている環基を意味する。ステロイド基を有する炭化水素基の炭素原子数は、１８乃至１００であることが好ましく、１９乃至６０であることがさらに好ましく、２０乃至４０であることが最も好ましい。
また、炭化水素基は、少なくとも二個の芳香族環または芳香族性複素環を含むことも好ましい。少なくとも二個の芳香族環または芳香族性複素環を含む炭化水素基およびそれを側鎖に有する繰り返し単位については後述する。
【００３３】
フッ素原子置換炭化水素基の炭化水素基は、脂肪族基、芳香族基またはそれらの組み合わせである。脂肪族基は、環状、分岐状あるいは直線状のいずれでもよい。脂肪族基は、アルキル基（シクロアルキル基であってもよい）またはアルケニル基（シクロアルケニル基であってもよい）であることが好ましい。脂肪族基は、フッ素原子以外にも、他のハロゲン原子のような強い親水性を示さない置換基を有していてもよい。
フッ素原子置換炭化水素基の炭素原子数は、５乃至８０であることが好ましく、１０乃至６０であることがさらに好ましく、１０乃至４０であることが最も好ましい。炭化水素基の水素原子がフッ素原子で置換されている割合は、５０乃至１００モル％であることが好ましく、７０乃至１００モル％であることがより好ましく、８０乃至１００モル％であることがさらに好ましく、９０乃至１００モル％であることが最も好ましい。
【００３４】
式（II）において、ｎは、１乃至９０モル％である。ｎは、５乃至８０モル％であることが好ましく、１０乃至７０モル％であることがさらに好ましい。
以下に、Ｒ0 が炭素原子数が１０乃至１００の炭化水素基（少なくとも二個の芳香族環または芳香族性複素環を含む炭化水素基を除く）である式（II）で表される繰り返し単位（ＨｙＣ）の例を示す。
【００３５】
【化８】
0004320129.tif 000005
【００３６】
【化９】
0004320129.tif 000006
【００３７】
【化１０】
0004320129.tif 000007
【００３８】
【化１１】
0004320129.tif 000008
【００３９】
【化１２】
0004320129.tif 000009
【００４０】
【化１３】
0004320129.tif 000010
【００４１】
【化１４】
0004320129.tif 000011
【００４２】
【化１５】
0004320129.tif 000012
【００４３】
【化１６】
0004320129.tif 000013
【００４４】
【化１７】
0004320129.tif 000014
【００４５】
【化１８】
0004320129.tif 000015
【００４６】
【化１９】
0004320129.tif 000016
【００４７】
【化２０】
0004320129.tif 000017
【００４８】
【化２１】
0004320129.tif 000018
【００４９】
【化２２】
0004320129.tif 000019
【００５０】
【化２３】
0004320129.tif 000020
【００５１】
【化２４】
0004320129.tif 000021
【００５２】
【化２５】
0004320129.tif 000022
【００５３】
【化２６】
0004320129.tif 000023
【００５４】
【化２７】
0004320129.tif 000024
【００５５】
【化２８】
0004320129.tif 000025
【００５６】
【化２９】
0004320129.tif 000026
【００５７】
以下に、Ｒ0 が炭素原子数が１０乃至１００の炭化水素基（少なくとも二個の芳香族環または芳香族性複素環を含む炭化水素基を除く）である式（II）で表される繰り返し単位（ＨｙＣ）を含むアクリル酸系コポリマーの例を示す。ＡＡはアクリル酸から誘導される繰り返し単位であり、ＭＡはメタクリル酸から誘導される繰り返し単位である。繰り返し単位の割合は、モル％である。
【００５８】
ＰＡ１：−（ＡＡ）６０−（ＨｙＣ１）４０−
ＰＡ２：−（ＡＡ）７０−（ＨｙＣ１）３０−
ＰＡ３：−（ＡＡ）６０−（ＨｙＣ２）４０−
ＰＡ４：−（ＡＡ）７５−（ＨｙＣ２）２５−
ＰＡ５：−（ＡＡ）６５−（ＨｙＣ３）３５−
ＰＡ６：−（ＡＡ）８０−（ＨｙＣ３）３０−
ＰＡ７：−（ＡＡ）６０−（ＨｙＣ４）４０−
ＰＡ８：−（ＡＡ）７０−（ＨｙＣ４）３０−
ＰＡ９：−（ＡＡ）７０−（ＨｙＣ５）３０−
ＰＡ１０：−（ＡＡ）８０−（ＨｙＣ５）２０−
ＰＡ１１：−（ＡＡ）６０−（ＨｙＣ６）４０−
ＰＡ１２：−（ＡＡ）７０−（ＨｙＣ６）３０−
ＰＡ１３：−（ＡＡ）６０−（ＨｙＣ７）４０−
ＰＡ１４：−（ＡＡ）７０−（ＨｙＣ７）３０−
ＰＡ１５：−（ＡＡ）６０−（ＨｙＣ８）４０−
ＰＡ１６：−（ＡＡ）８５−（ＨｙＣ８）１５−
ＰＡ１７：−（ＡＡ）６０−（ＨｙＣ９）４０−
ＰＡ１８：−（ＡＡ）７０−（ＨｙＣ９）３０−
ＰＡ１９：−（ＡＡ）６０−（ＨｙＣ１０）４０−
ＰＡ２０：−（ＡＡ）７０−（ＨｙＣ１０）３０−
【００５９】
ＰＡ２１：−（ＡＡ）６０−（ＨｙＣ１１）４０−
ＰＡ２２：−（ＡＡ）８５−（ＨｙＣ１１）１５−
ＰＡ２３：−（ＡＡ）６０−（ＨｙＣ１２）４０−
ＰＡ２４：−（ＡＡ）５０−（ＨｙＣ１２）５０−
ＰＡ２５：−（ＡＡ）６０−（ＨｙＣ１３）４０−
ＰＡ２６：−（ＡＡ）５０−（ＨｙＣ１３）５０−
ＰＡ２７：−（ＡＡ）６０−（ＨｙＣ１４）４０−
ＰＡ２８：−（ＡＡ）７０−（ＨｙＣ１４）３０−
ＰＡ２９：−（ＡＡ）５０−（ＨｙＣ１５）５０−
ＰＡ３０：−（ＡＡ）６０−（ＨｙＣ１５）４０−
ＰＡ３１：−（ＡＡ）８０−（ＨｙＣ１６）２０−
ＰＡ３２：−（ＡＡ）７０−（ＨｙＣ１６）３０−
ＰＡ３３：−（ＡＡ）８５−（ＨｙＣ１７）１５−
ＰＡ３４：−（ＡＡ）７０−（ＨｙＣ１７）３０−
ＰＡ３５：−（ＡＡ）６０−（ＨｙＣ１８）４０−
ＰＡ３６：−（ＡＡ）７０−（ＨｙＣ１８）３０−
ＰＡ３７：−（ＡＡ）８０−（ＨｙＣ１９）２０−
ＰＡ３８：−（ＡＡ）７０−（ＨｙＣ１９）３０−
ＰＡ３９：−（ＡＡ）６０−（ＨｙＣ２０）４０−
ＰＡ４０：−（ＡＡ）７０−（ＨｙＣ２０）３０−
【００６０】
ＰＡ４１：−（ＡＡ）６０−（ＨｙＣ２１）４０−
ＰＡ４２：−（ＡＡ）７０−（ＨｙＣ２１）３０−
ＰＡ４３：−（ＡＡ）６０−（ＨｙＣ２２）４０−
ＰＡ４４：−（ＡＡ）７０−（ＨｙＣ２２）３０−
ＰＡ４５：−（ＡＡ）９０−（ＨｙＣ２３）１０−
ＰＡ４６：−（ＡＡ）８０−（ＨｙＣ２３）２０−
ＰＡ４７：−（ＡＡ）９０−（ＨｙＣ２４）１０−
ＰＡ４８：−（ＡＡ）８０−（ＨｙＣ２４）２０−
ＰＡ４９：−（ＡＡ）８５−（ＨｙＣ２５）１５−
ＰＡ５０：−（ＡＡ）７０−（ＨｙＣ２５）３０−
ＰＡ５１：−（ＡＡ）６０−（ＨｙＣ２６）４０−
ＰＡ５２：−（ＡＡ）７０−（ＨｙＣ２６）３０−
ＰＡ５３：−（ＡＡ）６５−（ＨｙＣ２７）３５−
ＰＡ５４：−（ＡＡ）６０−（ＨｙＣ２７）４０−
ＰＡ５５：−（ＡＡ）７５−（ＨｙＣ２８）２５−
ＰＡ５６：−（ＡＡ）６０−（ＨｙＣ２８）４０−
ＰＡ５７：−（ＡＡ）６０−（ＨｙＣ２９）４０−
ＰＡ５８：−（ＡＡ）７０−（ＨｙＣ２９）３０−
ＰＡ５９：−（ＡＡ）６０−（ＨｙＣ３０）４０−
ＰＡ６０：−（ＡＡ）７０−（ＨｙＣ３０）３０−
【００６１】
ＰＡ６１：−（ＡＡ）６０−（ＨｙＣ３１）４０−
ＰＡ６２：−（ＡＡ）７０−（ＨｙＣ３１）３０−
ＰＡ６３：−（ＡＡ）８０−（ＨｙＣ３２）２０−
ＰＡ６４：−（ＡＡ）７０−（ＨｙＣ３２）３０−
ＰＡ６５：−（ＡＡ）８０−（ＨｙＣ３３）２０−
ＰＡ６６：−（ＡＡ）７０−（ＨｙＣ３３）３０−
ＰＡ６７：−（ＡＡ）６０−（ＨｙＣ３４）４０−
ＰＡ６８：−（ＡＡ）７０−（ＨｙＣ３４）３０−
ＰＡ６９：−（ＡＡ）９０−（ＨｙＣ３５）１０−
ＰＡ７０：−（ＡＡ）８０−（ＨｙＣ３５）２０−
ＰＡ７１：−（ＡＡ）６０−（ＨｙＣ３６）４０−
ＰＡ７２：−（ＡＡ）５０−（ＨｙＣ３６）５０−
ＰＡ７３：−（ＡＡ）６０−（ＨｙＣ３７）４０−
ＰＡ７４：−（ＡＡ）７０−（ＨｙＣ３７）３０−
ＰＡ７５：−（ＡＡ）９０−（ＨｙＣ３８）１０−
ＰＡ７６：−（ＡＡ）８０−（ＨｙＣ３８）２０−
ＰＡ７７：−（ＡＡ）６０−（ＨｙＣ３９）４０−
ＰＡ７８：−（ＡＡ）７０−（ＨｙＣ３９）３０−
ＰＡ７９：−（ＡＡ）８０−（ＨｙＣ４０）２０−
ＰＡ８０：−（ＡＡ）７０−（ＨｙＣ４０）３０−
【００６２】
ＰＡ８１：−（ＡＡ）６０−（ＨｙＣ４１）４０−
ＰＡ８２：−（ＡＡ）７０−（ＨｙＣ４１）３０−
ＰＡ８３：−（ＡＡ）６０−（ＨｙＣ４２）４０−
ＰＡ８４：−（ＡＡ）７０−（ＨｙＣ４２）３０−
ＰＡ８５：−（ＭＡ）７０−（ＨｙＣ１）３０−
ＰＡ８６：−（ＭＡ）６０−（ＨｙＣ２）４０−
ＰＡ８７：−（ＭＡ）７０−（ＨｙＣ３）３０−
ＰＡ８８：−（ＭＡ）６０−（ＨｙＣ４）４０−
ＰＡ８９：−（ＭＡ）７０−（ＨｙＣ５）３０−
ＰＡ９０：−（ＭＡ）６０−（ＨｙＣ６）４０−
ＰＡ９１：−（ＭＡ）７０−（ＨｙＣ７）３０−
ＰＡ９２：−（ＭＡ）６０−（ＨｙＣ８）４０−
ＰＡ９３：−（ＭＡ）７０−（ＨｙＣ９）３０−
ＰＡ９４：−（ＭＡ）６０−（ＨｙＣ１０）４０−
ＰＡ９５：−（ＭＡ）７０−（ＨｙＣ１１）３０−
ＰＡ９６：−（ＭＡ）６０−（ＨｙＣ１２）４０−
ＰＡ９７：−（ＭＡ）７０−（ＨｙＣ１３）３０−
ＰＡ９８：−（ＭＡ）６０−（ＨｙＣ１４）４０−
ＰＡ９９：−（ＭＡ）７０−（ＨｙＣ１５）３０−
ＰＡ１００：−（ＭＡ）６０−（ＨｙＣ１６）４０−
【００６３】
ＰＡ１０１：−（ＭＡ）７０−（ＨｙＣ１７）３０−
ＰＡ１０２：−（ＭＡ）６０−（ＨｙＣ１８）４０−
ＰＡ１０３：−（ＭＡ）７０−（ＨｙＣ１９）３０−
ＰＡ１０４：−（ＭＡ）６０−（ＨｙＣ２０）４０−
ＰＡ１０５：−（ＭＡ）６０−（ＨｙＣ２１）４０−
ＰＡ１０６：−（ＭＡ）６０−（ＨｙＣ２２）４０−
ＰＡ１０７：−（ＭＡ）６０−（ＨｙＣ２３）４０−
ＰＡ１０８：−（ＭＡ）６０−（ＨｙＣ２４）４０−
ＰＡ１０９：−（ＭＡ）６０−（ＨｙＣ２５）４０−
ＰＡ１１０：−（ＭＡ）６０−（ＨｙＣ２６）４０−
ＰＡ１１１：−（ＭＡ）６０−（ＨｙＣ２７）４０−
ＰＡ１１２：−（ＭＡ）６０−（ＨｙＣ２８）４０−
ＰＡ１１３：−（ＭＡ）６０−（ＨｙＣ２９）４０−
ＰＡ１１４：−（ＭＡ）６０−（ＨｙＣ３０）４０−
ＰＡ１１５：−（ＭＡ）６０−（ＨｙＣ３１）４０−
ＰＡ１１６：−（ＭＡ）６０−（ＨｙＣ３２）４０−
ＰＡ１１７：−（ＭＡ）６０−（ＨｙＣ３３）４０−
ＰＡ１１８：−（ＭＡ）６０−（ＨｙＣ３４）４０−
ＰＡ１１９：−（ＭＡ）６０−（ＨｙＣ３５）４０−
ＰＡ１２０：−（ＭＡ）６０−（ＨｙＣ３６）４０−
ＰＡ１２１：−（ＭＡ）６０−（ＨｙＣ３７）４０−
ＰＡ１２２：−（ＭＡ）６０−（ＨｙＣ３８）４０−
ＰＡ１２３：−（ＭＡ）６０−（ＨｙＣ３９）４０−
ＰＡ１２４：−（ＭＡ）６０−（ＨｙＣ４０）４０−
ＰＡ１２５：−（ＭＡ）６０−（ＨｙＣ４１）４０−
ＰＡ１２６：−（ＭＡ）６０−（ＨｙＣ４２）４０−
【００６４】
以下に、Ｒ0 が炭素原子数が１乃至１００のフッ素原子置換炭化水素基である式（II）で表される繰り返し単位（ＦＲＵ）の例を示す。
【００６５】
【化３０】
0004320129.tif 000027
【００６６】
【化３１】
0004320129.tif 000028
【００６７】
【化３２】
0004320129.tif 000029
【００６８】
【化３３】
0004320129.tif 000030
【００６９】
【化３４】
0004320129.tif 000031
【００７０】
【化３５】
0004320129.tif 000032
【００７１】
【化３６】
0004320129.tif 000033
【００７２】
【化３７】
0004320129.tif 000034
【００７３】
【化３８】
0004320129.tif 000035
【００７４】
【化３９】
0004320129.tif 000036
【００７５】
以下に、Ｒ0 が１乃至１００のフッ素原子置換炭化水素基である式（II）で表される繰り返し単位（ＦＲＵ）を含むアクリル酸系コポリマーの例を示す。ＡＡはアクリル酸から誘導される繰り返し単位であり、ＭＡはメタクリル酸から誘導される繰り返し単位である。繰り返し単位の割合は、モル％である。
【００７６】
ＰＡ２０１：−（ＡＡ）６０−（ＦＲＵ１）４０−
ＰＡ２０２：−（ＡＡ）７０−（ＦＲＵ１）３０−
ＰＡ２０３：−（ＡＡ）６０−（ＦＲＵ２）４０−
ＰＡ２０４：−（ＡＡ）７０−（ＦＲＵ２）３０−
ＰＡ２０５：−（ＡＡ）７０−（ＦＲＵ３）３０−
ＰＡ２０６：−（ＡＡ）８０−（ＦＲＵ３）２０−
ＰＡ２０７：−（ＡＡ）７０−（ＦＲＵ４）３０−
ＰＡ２０８：−（ＡＡ）８０−（ＦＲＵ４）２０−
ＰＡ２０９：−（ＡＡ）６０−（ＦＲＵ５）４０−
ＰＡ２１０：−（ＡＡ）７０−（ＦＲＵ５）３０−
ＰＡ２１１：−（ＡＡ）６０−（ＦＲＵ６）４０−
ＰＡ２１２：−（ＡＡ）７０−（ＦＲＵ６）３０−
ＰＡ２１３：−（ＡＡ）６０−（ＦＲＵ７）４０−
ＰＡ２１４：−（ＡＡ）７０−（ＦＲＵ７）３０−
ＰＡ２１５：−（ＡＡ）６０−（ＦＲＵ８）４０−
ＰＡ２１６：−（ＡＡ）５０−（ＦＲＵ８）５０−
ＰＡ２１７：−（ＡＡ）６０−（ＦＲＵ９）４０−
ＰＡ２１８：−（ＡＡ）７０−（ＦＲＵ９）３０−
ＰＡ２１９：−（ＡＡ）６０−（ＦＲＵ１０）４０−
ＰＡ２２０：−（ＡＡ）７０−（ＦＲＵ１０）３０−
【００７７】
ＰＡ２２１：−（ＡＡ）６０−（ＦＲＵ１１）４０−
ＰＡ２２２：−（ＡＡ）５０−（ＦＲＵ１１）５０−
ＰＡ２２３：−（ＡＡ）６０−（ＦＲＵ１２）４０−
ＰＡ２２４：−（ＡＡ）７０−（ＦＲＵ１２）３０−
ＰＡ２２５：−（ＡＡ）８０−（ＦＲＵ１３）２０−
ＰＡ２２６：−（ＡＡ）７５−（ＦＲＵ１３）２５−
ＰＡ２２７：−（ＡＡ）６０−（ＦＲＵ１４）４０−
ＰＡ２２８：−（ＡＡ）７０−（ＦＲＵ１４）３０−
ＰＡ２２９：−（ＡＡ）８５−（ＦＲＵ１５）１５−
ＰＡ２３０：−（ＡＡ）７５−（ＦＲＵ１５）２５−
ＰＡ２３１：−（ＡＡ）６０−（ＦＲＵ１６）４０−
ＰＡ２３２：−（ＡＡ）７０−（ＦＲＵ１６）３０−
ＰＡ２３３：−（ＡＡ）６０−（ＦＲＵ１７）４０−
ＰＡ２３４：−（ＡＡ）７０−（ＦＲＵ１７）３０−
ＰＡ２３５：−（ＡＡ）６０−（ＦＲＵ１８）４０−
ＰＡ２３６：−（ＡＡ）５０−（ＦＲＵ１８）５０−
ＰＡ２３７：−（ＡＡ）６０−（ＦＲＵ１９）４０−
ＰＡ２３８：−（ＡＡ）７０−（ＦＲＵ１９）３０−
ＰＡ２３９：−（ＡＡ）６０−（ＦＲＵ２０）４０−
ＰＡ２４０：−（ＡＡ）７０−（ＦＲＵ２０）３０−
【００７８】
ＰＡ２４１：−（ＭＡ）６０−（ＦＲＵ１）４０−
ＰＡ２４２：−（ＭＡ）６０−（ＦＲＵ２）４０−
ＰＡ２４３：−（ＭＡ）６０−（ＦＲＵ３）４０−
ＰＡ２４４：−（ＭＡ）６０−（ＦＲＵ４）４０−
ＰＡ２４５：−（ＭＡ）６０−（ＦＲＵ５）４０−
ＰＡ２４６：−（ＭＡ）６０−（ＦＲＵ６）４０−
ＰＡ２４７：−（ＭＡ）６０−（ＦＲＵ７）４０−
ＰＡ２４８：−（ＭＡ）６０−（ＦＲＵ８）４０−
ＰＡ２４９：−（ＭＡ）６０−（ＦＲＵ９）４０−
ＰＡ２５０：−（ＭＡ）６０−（ＦＲＵ１０）４０−
ＰＡ２５１：−（ＭＡ）６０−（ＦＲＵ１１）４０−
ＰＡ２５２：−（ＭＡ）６０−（ＦＲＵ１２）４０−
ＰＡ２５３：−（ＭＡ）６０−（ＦＲＵ１３）４０−
ＰＡ２５４：−（ＭＡ）６０−（ＦＲＵ１４）４０−
ＰＡ２５５：−（ＭＡ）６０−（ＦＲＵ１５）４０−
ＰＡ２５６：−（ＭＡ）６０−（ＦＲＵ１６）４０−
ＰＡ２５７：−（ＭＡ）６０−（ＦＲＵ１７）４０−
ＰＡ２５８：−（ＭＡ）６０−（ＦＲＵ１８）４０−
ＰＡ２５９：−（ＭＡ）６０−（ＦＲＵ１９）４０−
ＰＡ２６０：−（ＭＡ）６０−（ＦＲＵ２０）４０−
【００７９】
重合性基をアクリル酸系コポリマーに導入してもよい。重合性基を有するアクリル酸系コポリマーと重合性基を有する棒状液晶性分子とを併用すると、アクリル酸系コポリマーと棒状液晶性分子とを、液晶層と配向膜との界面を介して化学的に結合させることができる。これにより、棒状液晶性分子を用いた液晶素子の耐久性を改善することができる。
重合性基は、後述する棒状液晶性分子の重合性基（Ｑ）と重合反応させて、棒状液晶性分子とアクリル酸系コポリマーとを、液晶層と配向膜との界面を介して化学的に結合させる。従って、重合性基の種類は、後述する棒状液晶性分子の重合性基（Ｑ）の種類に応じて決定する。棒状液晶性分子の重合性基（Ｑ）は、後述するように、不飽和重合性基（後述する例示のＱ１〜Ｑ７）、エポキシ基（Ｑ８）またはアジリジニル基（Ｑ９）であることが好ましく、不飽和重合性基であることがさらに好ましく、エチレン性不飽和重合性基（Ｑ１〜Ｑ６）であることが最も好ましい。アクリル酸系コポリマーの重合性基も、棒状液晶性分子と同様に、不飽和重合性基、エポキシ基またはアジリジニル基であることが好ましく、不飽和重合性基であることがさらに好ましく、エチレン性不飽和重合性基であることが最も好ましい。
【００８０】
主鎖と重合性基とは、直結せずに、連結基を介して連結することが好ましい。連結基の例には、−ＣＯ−、−ＣＯ−Ｏ−、−ＣＯ−ＮＨ−、−ＣＯ−ＮＨ−アルキレン基−、−ＣＯ−ＮＨ−アルキレン基−Ｏ−、−ＣＯ−ＮＨ−アルキレン基−ＣＯ−Ｏ−、−ＣＯ−ＮＨ−アルキレン基−Ｏ−ＣＯ−、−ＣＯ−ＮＨ−アルキレン基−ＣＯ−ＮＨ−、−ＣＯ−アルキレン基−Ｏ−ＣＯ−、−ＣＯ−アリーレン基−Ｏ−アルキレン基−Ｏ−ＣＯ−、−ＣＯ−アリーレン基−Ｏ−アルキレン基−Ｏ−、−ＣＯ−アリーレン基−Ｏ−アルキレン基−および−ＣＯ−アルキレン基−Ｏ−ＣＯ−が含まれる（左側が主鎖に結合し、右側が重合性基に結合する）。
上記アルキレン基は、分岐または環状構造を有していてもよい。アルキレン基の炭素原子数は、１乃至３０であることが好ましく、１乃至２０であることがより好ましく、１乃至１５であることがさらに好ましく、１乃至１２であることが最も好ましい。
上記アリーレン基は、フェニレンまたはナフチレンであることが好ましく、フェニレンであることがさらに好ましく、ｐ−フェニレンであることが最も好ましい。アリーレン基は、置換基を有していてもよい。アリーレン基の置換基の例には、ハロゲン原子（Ｆ、Ｃｌ、Ｂｒ）、カルボキシル、シアノ、ニトロ、カルバモイル、スルファモイル、アルキル基、シクロアルキル基、アルコキシ基、アルキルチオ基、アシル基、アシルオキシ基、アルキル置換カルバモイル基、アルキル置換スルファモイル基、アミド基、スルホンアミド基およびアルキルスルホニル基が含まれる。
【００８１】
上記アルキル基は、分岐を有していてもよい。アルキル基の炭素原子数は、１乃至２０であることが好ましく、１乃至１５であることがより好ましく、１乃至１０であることがさらに好ましく、１乃至６であることが最も好ましい。
上記シクロアルキル基は、シクロヘキシルであることが好ましい。
上記アルコキシ基は、分岐を有していてもよい。アルコキシ基の炭素原子数は、１乃至２０であることが好ましく、１乃至１５であることがより好ましく、１乃至１０であることがさらに好ましく、１乃至６であることが最も好ましい。
上記アルキルチオ基は、分岐を有していてもよい。アルキルチオ基の炭素原子数は、１乃至２０であることが好ましく、１乃至１５であることがより好ましく、１乃至１０であることがさらに好ましく、１乃至６であることが最も好ましい。
上記アシル基の炭素原子数は、２乃至２０であることが好ましく、２乃至１５であることがより好ましく、２乃至１０であることがさらに好ましく、２乃至６であることが最も好ましい。
上記アシルオキシ基の炭素原子数は、２乃至２０であることが好ましく、２乃至１５であることがより好ましく、２乃至１０であることがさらに好ましく、２乃至６であることが最も好ましい。
【００８２】
上記アルキル置換カルバモイル基の炭素原子数は、２乃至２０であることが好ましく、２乃至１５であることがより好ましく、２乃至１０であることがさらに好ましく、２乃至６であることが最も好ましい。アルキル置換カルバモイル基のアルキル部分は、さらに置換基（例、アルコキシ基）を有していてもよい。
上記アルキル置換スルファモイル基の炭素原子数は、２乃至２０であることが好ましく、２乃至１５であることがより好ましく、２乃至１０であることがさらに好ましく、２乃至６であることが最も好ましい。アルキル置換スルファモイル基のアルキル部分は、さらに置換基（例、アルコキシ基）を有していてもよい。
上記アミド基の炭素原子数は、２乃至２０であることが好ましく、２乃至１５であることがより好ましく、２乃至１０であることがさらに好ましく、２乃至６であることが最も好ましい。
上記スルホンアミド基の炭素原子数は、１乃至２０であることが好ましく、１乃至１５であることがより好ましく、１乃至１０であることがさらに好ましく、１乃至６であることが最も好ましい。
上記アルキルスルホニル基の炭素原子数は、１乃至２０であることが好ましく、１乃至１５であることがより好ましく、１乃至１０であることがさらに好ましく、１乃至６であることが最も好ましい。アルキルスルホニル基のアルキル部分は、さらに置換基（例、アルコキシ基）を有していてもよい。
【００８３】
側鎖は、二以上の重合性基を有していてもよい。
重合性基は、側鎖に重合性基を有する繰り返し単位としてアクリル酸系コポリマーに導入するか、あるいは、前記の炭化水素基またはフッ素原子置換炭化水素基を有する繰り返し単位に重合性基を導入する。側鎖に重合性基を有する繰り返し単位、そして炭化水素基またはフッ素原子置換炭化水素基と重合性基とを有する繰り返し単位の順に説明する。
側鎖に重合性基を有する繰り返し単位は、下記式（IV）で表されることが好ましい。
【００８４】
【化４０】
0004320129.tif 000037
【００８５】
式（IV）において、Ｒ3 は、水素原子またはメチルである。
式（IV）において、Ｌ11は、−ＮＨ−アルキレン基−Ｏ−ＣＯ−、−アルキレン基−Ｏ−ＣＯ−、−Ｏ−アルキレン基−Ｏ−ＣＯ−、−Ｏ−アリーレン基−Ｏ−アルキレン基−Ｏ−ＣＯ−、−Ｏ−アリーレン基−Ｏ−アルキレン基−、−Ｏ−アリーレン基−Ｏ−、−ＮＨ−アルキレン基−Ｏ−ＣＯ−、−ＮＨ−アルキレン基−Ｏ−および−ＮＨ−アルキレン基−からなる群より選ばれる連結基である。−ＮＨ−アルキレン基−Ｏ−ＣＯ−、−アルキレン基−Ｏ−ＣＯ−、−Ｏ−アルキレン基−Ｏ−ＣＯ−、−Ｏ−アリーレン基−Ｏ−アルキレン基−Ｏ−ＣＯ−、−Ｏ−アリーレン基−Ｏ−および−ＮＨ−アルキレン基−Ｏ−ＣＯ−が好ましく、−ＮＨ−アルキレン基−Ｏ−ＣＯ−が特に好ましい。
上記アルキレン基は、分岐または環状構造を有していてもよい。アルキレン基の炭素原子数は、１乃至３０であることが好ましく、１乃至２０であることがより好ましく、１乃至１５であることがさらに好ましく、１乃至１２であることが最も好ましい。
上記アリーレン基は、フェニレンまたはナフチレンであることが好ましく、フェニレンであることがさらに好ましく、ｐ−フェニレンであることが最も好ましい。アリーレン基は、置換基を有していてもよい。アリーレン基の置換基の例は、前述したアリーレン基の置換基の例と同様である。
式（IV）において、Ｑは、重合性基である。重合性基は、前述したように、液晶性分子の重合性基（Ｑ）と同様の基であることが好ましい。
以下に、側鎖に重合性基を有する繰り返し単位の例を示す。
【００８６】
【化４１】
0004320129.tif 000038
【００８７】
【化４２】
0004320129.tif 000039
【００８８】
【化４３】
0004320129.tif 000040
【００８９】
【化４４】
0004320129.tif 000041
【００９０】
【化４５】
0004320129.tif 000042
【００９１】
側鎖に重合性基を有する繰り返し単位をアクリル酸系コポリマーに導入する場合、アクリル酸系コポリマーは側鎖に重合性基を有する繰り返し単位を０．１乃至１０モル％含むことが好ましく、３乃至５モル％の範囲で含むことがさらに好ましい。
【００９２】
前記の炭化水素基またはフッ素原子置換炭化水素基を有する繰り返し単位に、上記の重合性基を導入することもできる。重合性基は、炭化水素基またはフッ素原子置換炭化水素基の置換基であることが好ましく、最も末端側の炭化水素基またはフッ素原子置換炭化水素基の置換基であることがさらに好ましい。
炭化水素基またはフッ素原子置換炭化水素基と重合性基とは、直結せずに、連結基を介して連結することが好ましい。連結基の例には、−Ｏ−、−ＣＯ−、−Ｏ−ＣＯ−、−ＣＯ−Ｏ−、−Ｏ−ＣＯ−Ｏ−、−ＣＯ−ＮＨ−、−ＳＯ2 −ＮＨ−、−ＮＨ−ＣＯ−、−ＮＨ−ＣＯ−Ｏ−、−ＮＨ−ＳＯ2 −、−アルキレン基−、−アルケニレン基−、−アルキニレン基−、−Ｏ−アルキレン基−および−アルキレン基−Ｏ−が含まれる（左側が炭化水素基に結合し、右側が重合性基に結合する）。
上記アルキレン基は、分岐または環状構造を有していてもよい。アルキレン基の炭素原子数は、１乃至３０であることが好ましく、１乃至２０であることがより好ましく、１乃至１５であることがさらに好ましく、１乃至１２であることが最も好ましい。
上記アルケニレン基およびアルキニレン基は、分岐または環状構造を有していてもよい。アルケニレン基およびアルキニレン基の炭素原子数は、２乃至３０であることが好ましく、２乃至２０であることがより好ましく、２乃至１５であることがさらに好ましく、２乃至１２であることが最も好ましい。
炭化水素基またはフッ素原子置換炭化水素基は、二以上の重合性基を置換基として有していてもよい。
【００９３】
側鎖に炭化水素基またはフッ素原子置換炭化水素基と重合性基とを有する繰り返し単位は、下記式（Ｖ）で表されることが好ましい。
【００９４】
【化４６】
0004320129.tif 000043
【００９５】
式（Ｖ）において、Ｒ4 は、水素原子またはメチルである。
式（Ｖ）において、Ｌ21は、−ＣＯ−、−ＳＯ2 −、−ＮＨ−、アルキレン基、アルケニレン基、アリーレン基およびそれらの組み合わせから選ばれる二価の連結基である。Ｌ21については、式（II）におけるＬ0 と同様である。
式（Ｖ）において、Ｌ22は、炭素原子数が１０乃至１００の二価の炭化水素基または炭素原子数が１乃至１００の二価のフッ素原子置換炭化水素基である。Ｌ22については、置換基としてｐ個の−Ｌ23−Ｑが結合していることを除き、式（II）におけるＲ0 と同様である。
式（Ｖ）において、Ｌ23は、単結合、−Ｏ−、−ＣＯ−、−Ｏ−ＣＯ−、−ＣＯ−Ｏ−、−Ｏ−ＣＯ−Ｏ−、−ＣＯ−ＮＨ−、−ＳＯ2 −ＮＨ−、−ＮＨ−ＣＯ−、−ＮＨ−ＣＯ−Ｏ−、−ＮＨ−ＳＯ2 −、−アルキレン基−、−アルケニレン基−、−アルキニレン基−、−Ｏ−アルキレン基−および−アルキレン基−Ｏ−からなる群より選ばれる連結基である。
上記アルキレン基、アルケニレン基およびアルキニレン基については、前述した通りである。
式（Ｖ）において、Ｑは、重合性基である。重合性基は、前述したように、液晶性分子の重合性基（Ｑ）と同様の基であることが好ましい。
式（Ｖ）において、ｐは、１、２または３である。ｐは、１または２であることが好ましく、１であることがさらに好ましい。
【００９６】
側鎖に炭素原子数が１０乃至１００の炭化水素基または炭素原子数が１０乃至１００のフッ素原子置換炭化水素基と重合性基とを有する繰り返し単位を用いる場合、アクリル酸系コポリマーは側鎖に炭素原子数が１０乃至１００の炭化水素基または炭素原子数が１０乃至１００のフッ素置換炭化水素基と重合性基とを有する繰り返し単位を１乃至９０モル％含むことが好ましく、３乃至５０モル％の範囲で含むことがさらに好ましい。
【００９７】
以上の繰り返し単位を組み合わせたアクリル酸系コポリマーを用いてもよい。例えば、側鎖に炭化水素基またはフッ素原子置換炭化水素基を有する繰り返し単位と、側鎖に炭化水素基またはフッ素原子置換炭化水素基と重合性基とを有する繰り返し単位とを有するアクリル酸系コポリマー、側鎖に重合性基を有する繰り返し単位と、側鎖に炭化水素基またはフッ素原子置換炭化水素基と重合性基とを有する繰り返し単位とを有するアクリル酸系コポリマー、あるいは、側鎖に炭化水素基またはフッ素原子置換炭化水素基を有する繰り返し単位、側鎖に重合性基を有する繰り返し単位および側鎖に炭化水素基またはフッ素原子置換炭化水素基と重合性基とを有する繰り返し単位を有するアクリル酸系コポリマーを用いることもできる。
【００９８】
側鎖に炭素原子数１０乃至１００の炭化水素基あるいは炭素原子数１乃至１００のフッ素原子置換炭化水素基を有するアクリル酸系コポリマーは、公知の方法により製造することができる。例えば、ポリ（メタ）アクリル酸のカルボキシル基と、側鎖に対応する基の末端水酸基とのエステル結合によって得ることができる。また、ポリ（メタ）アクリル酸のカルボキシル基と、側鎖に対応する基の末端アミノ基とのアミド結合によっても得ることができる。
【００９９】
前述したように、炭化水素基は、少なくとも二個の芳香族環または芳香族性複素環を含むことが好ましい。炭化水素基は、二個、三個または四個の芳香族環または芳香族性複素環を含むことがさらに好ましい。二個、三個または四個の芳香族環または芳香族性複素環を含む炭化水素基を側鎖に有する繰り返し単位は、下記式（VI）で表されることが好ましい。
【０１００】
【化４７】
0004320129.tif 000044
【０１０１】
式（VI）において、Ｒ2 は、水素原子、ハロゲン原子または炭素原子数が１乃至６のアルキル基である。Ｒ2 は、水素原子または炭素原子数が１乃至６のアルキル基であることが好ましく、水素原子、メチルまたはエチルであることがさらに好ましく、水素原子またはメチルであることが最も好ましい。
式（VI）において、Ｌ1 は、−Ｏ−、−ＣＯ−、−ＮＨ−、−アルキレン基−およびそれらの組み合わせからなる群より選ばれる二価の連結基である。Ｌ1 は、−ＣＯ−Ｌ10−である（−ＣＯ−が主鎖に結合し、Ｌ10は、−Ｏ−、−ＣＯ−、−ＮＨ−、−アルキレン基−およびそれらの組み合わせからなる群より選ばれる二価の連結基である）ことが特に好ましい。
Ｌ1 は、−ＣＯ−Ｏ−、−ＣＯ−ＮＨ−、−ＣＯ−Ｏ−アルキレン基−、−ＣＯ−Ｏ−アルキレン基−Ｏ−または−ＣＯ−Ｏ−アルキレン基−ＣＯ−Ｏ−であることが好ましく、−ＣＯ−Ｏ−または−ＣＯ−ＮＨ−であることがさらに好ましい。
式（VI）において、Ｌ2 、Ｌ3 およびＬ4 は、それぞれ独立に、−エチニレン基−（−Ｃ≡Ｃ−）、単結合、−ＣＯ−、−Ｏ−ＣＯ−、−ＣＯ−Ｏ−、−アルキレン基−Ｏ−、−ＣＯ−ＮＨ−、−Ｏ−ＣＯ−Ｏ−、−ＮＨＳＯ2 −または−ＮＨＣＯ−Ｏ−である。Ｌ2 、Ｌ3 およびＬ4 は、少なくとも一つが、単結合または−エチニレン基−（−Ｃ≡Ｃ−）であることが好ましい。
上記アルキレン基は、分岐または環状構造を有していてもよい。アルキレン基の炭素原子数は、１乃至３０であることが好ましく、１乃至１５であることがさらに好ましく、１乃至１２であることが最も好ましい。
【０１０２】
式（VI）において、Ａｒ1 、Ａｒ2 、Ａｒ3 およびＡｒ4 は、それぞれ独立に、置換基を有していてもよい芳香族環または芳香族性複素環である。
上記芳香族環または芳香族性複素環は、芳香族環であることが好ましく、環構成炭素原子数が６乃至１８の芳香族環であることが好ましい。芳香族環の例には、ベンゼン環、ナフタレン環、アントラセン環、フェナントレン環、ピレン環およびナフタセン環が含まれる。芳香族性複素環の例には、ピリジン環およびピリミジン環が含まれる。ベンゼン環もしくはナフタレン環が好ましく、ベンゼン環が最も好ましい。
芳香族環または芳香族性複素環が有していてもよい置換基には、ハロゲン原子、カルボキシル、シアノ、ニトロ、カルバモイル、スルファモイル、アルキル基、シクロアルキル基、アルコキシ基、アルキルチオ基、アシル基、アシルオキシ基、アルキル置換カルバモイル基、アルキル置換スルファモイル基、アミド基、スルホンアミド基およびアルキルスルホニル基が含まれる。
【０１０３】
式（VI）において、ｑおよびｒは、それぞれ、０または１である。ｑが０または１で、ｒが０（芳香環または芳香族性複素環の数が２または３）であることが好ましく、ｑおよびｒは、何れも０（芳香環または芳香族性複素環の数が２）であることが特に好ましい。
式（VI）において、ｎは、１乃至９０モル％である。ｎは、５乃至８０モル％であることが好ましく、１０乃至７０モル％であることがさらに好ましい。
以下に、二個、三個または四個の芳香族環または芳香族性複素環を含む炭化水素基を側鎖に有する繰り返し単位の（Ｌ2 、Ｌ3 またはＬ4 が−Ｃ≡Ｃ−である場合を除く）例を示す。
【０１０４】
【化４８】
0004320129.tif 000045
【０１０５】
【化４９】
0004320129.tif 000046
【０１０６】
【化５０】
0004320129.tif 000047
【０１０７】
【化５１】
0004320129.tif 000048
【０１０８】
【化５２】
0004320129.tif 000049
【０１０９】
【化５３】
0004320129.tif 000050
【０１１０】
【化５４】
0004320129.tif 000051
【０１１１】
【化５５】
0004320129.tif 000052
【０１１２】
【化５６】
0004320129.tif 000053
【０１１３】
【化５７】
0004320129.tif 000054
【０１１４】
【化５８】
0004320129.tif 000055
【０１１５】
【化５９】
0004320129.tif 000056
【０１１６】
【化６０】
0004320129.tif 000057
【０１１７】
【化６１】
0004320129.tif 000058
【０１１８】
【化６２】
0004320129.tif 000059
【０１１９】
【化６３】
0004320129.tif 000060
【０１２０】
【化６４】
0004320129.tif 000061
【０１２１】
【化６５】
0004320129.tif 000062
【０１２２】
【化６６】
0004320129.tif 000063
【０１２３】
【化６７】
0004320129.tif 000064
【０１２４】
【化６８】
0004320129.tif 000065
【０１２５】
【化６９】
0004320129.tif 000066
【０１２６】
【化７０】
0004320129.tif 000067
【０１２７】
【化７１】
0004320129.tif 000068
【０１２８】
【化７２】
0004320129.tif 000069
【０１２９】
【化７３】
0004320129.tif 000070
【０１３０】
【化７４】
0004320129.tif 000071
【０１３１】
【化７５】
0004320129.tif 000072
【０１３２】
【化７６】
0004320129.tif 000073
【０１３３】
以下に、二個、三個または四個の芳香族環または芳香族性複素環を含む炭化水素基を側鎖に有する繰り返し単位（Ｌ2 、Ｌ3 またはＬ4 が−Ｃ≡Ｃ−である場合を除く）を含むアクリル酸系コポリマーの例を示す。ＡＡはアクリル酸から誘導される繰り返し単位であり、ＭＡはメタクリル酸から誘導される繰り返し単位である。繰り返し単位の割合は、モル％である。
【０１３４】
ＰＡ３０１：−（ＡＡ）６０−（VI−１）４０−
ＰＡ３０２：−（ＡＡ）７０−（VI−２）３０−
ＰＡ３０３：−（ＡＡ）６０−（VI−５）４０−
ＰＡ３０４：−（ＡＡ）６５−（VI−９）５５−
ＰＡ３０５：−（ＡＡ）７０−（VI−１１）３０−
ＰＡ３０６：−（ＡＡ）８０−（VI−１５）２０−
ＰＡ３０７：−（ＡＡ）７０−（VI−１５）３０−
ＰＡ３０８：−（ＡＡ）６０−（VI−１５）４０−
ＰＡ３０９：−（ＡＡ）７０−（VI−１６）３０−
ＰＡ３１０：−（ＡＡ）６０−（VI−１６）４０−
ＰＡ３１１：−（ＡＡ）５０−（VI−１６）５０−
ＰＡ３１２：−（ＡＡ）７０−（VI−１８）３０−
ＰＡ３１３：−（ＡＡ）６０−（VI−１８）４０−
ＰＡ３１４：−（ＡＡ）５０−（VI−１８）５０−
ＰＡ３１５：−（ＡＡ）６０−（VI−２３）４０−
ＰＡ３１６：−（ＡＡ）６０−（VI−２５）４０−
ＰＡ３１７：−（ＡＡ）６０−（VI−３２）４０−
ＰＡ３１８：−（ＡＡ）６０−（VI−３５）４０−
ＰＡ３１９：−（ＡＡ）６０−（VI−３７）４０−
ＰＡ３２０：−（ＡＡ）６０−（VI−４５）４０−
ＰＡ３２１：−（ＡＡ）６０−（VI−５５）４０−
【０１３５】
ＰＡ３２２：−（ＭＡ）６０−（VI−１）４０−
ＰＡ３２３：−（ＭＡ）７０−（VI−２）３０−
ＰＡ３２４：−（ＭＡ）６０−（VI−５）４０−
ＰＡ３２５：−（ＭＡ）６５−（VI−９）３５−
ＰＡ３２６：−（ＭＡ）７０−（VI−１１）３０−
ＰＡ３２７：−（ＭＡ）８０−（VI−１５）２０−
ＰＡ３２８：−（ＭＡ）７０−（VI−１５）３０−
ＰＡ３２９：−（ＭＡ）６０−（VI−１５）４０−
ＰＡ３３０：−（ＭＡ）７０−（VI−１６）３０−
ＰＡ３３１：−（ＭＡ）６０−（VI−１６）４０−
ＰＡ３３２：−（ＭＡ）５０−（VI−１６）５０−
ＰＡ３３３：−（ＭＡ）７０−（VI−１８）３０−
ＰＡ３３４：−（ＭＡ）６０−（VI−１８）４０−
ＰＡ３３５：−（ＭＡ）５０−（VI−１８）５０−
ＰＡ３３６：−（ＭＡ）６０−（VI−２３）４０−
ＰＡ３３７：−（ＭＡ）６０−（VI−２５）４０−
ＰＡ３３８：−（ＭＡ）６０−（VI−３２）４０−
ＰＡ３３９：−（ＭＡ）６０−（VI−３５）４０−
ＰＡ３４０：−（ＭＡ）６０−（VI−３７）４０−
ＰＡ３４１：−（ＭＡ）６０−（VI−４５）４０−
ＰＡ３４２：−（ＭＡ）６０−（VI−５５）４０−
【０１３６】
二個、三個または四個の芳香族環または芳香族性複素環を含む炭化水素基を側鎖に有する繰り返し単位は、トラン構造（Ｌ2 、Ｌ3 またはＬ4 が−Ｃ≡Ｃ−であり、−Ｃ≡Ｃ−の両側の環が芳香族環である構造）を有することが好ましい。以下に、トラン構造を含む二個、三個または四個の芳香族環または芳香族性複素環を含む炭化水素基を側鎖に有する繰り返し単位の例を示す。
【０１３７】
【化７７】
0004320129.tif 000074
【０１３８】
【化７８】
0004320129.tif 000075
【０１３９】
【化７９】
0004320129.tif 000076
【０１４０】
【化８０】
0004320129.tif 000077
【０１４１】
【化８１】
0004320129.tif 000078
【０１４２】
【化８２】
0004320129.tif 000079
【０１４３】
【化８３】
0004320129.tif 000080
【０１４４】
【化８４】
0004320129.tif 000081
【０１４５】
【化８５】
0004320129.tif 000082
【０１４６】
【化８６】
0004320129.tif 000083
【０１４７】
【化８７】
0004320129.tif 000084
【０１４８】
【化８８】
0004320129.tif 000085
【０１４９】
【化８９】
0004320129.tif 000086
【０１５０】
【化９０】
0004320129.tif 000087
【０１５１】
【化９１】
0004320129.tif 000088
【０１５２】
【化９２】
0004320129.tif 000089
【０１５３】
【化９３】
0004320129.tif 000090
【０１５４】
【化９４】
0004320129.tif 000091
【０１５５】
【化９５】
0004320129.tif 000092
【０１５６】
【化９６】
0004320129.tif 000093
【０１５７】
【化９７】
0004320129.tif 000094
【０１５８】
以下に、トラン構造を含む二個、三個または四個の芳香族環または芳香族性複素環を含む炭化水素基を側鎖に有する繰り返し単位を含むアクリル酸系コポリマーの例を示す。ＡＡはアクリル酸から誘導される繰り返し単位であり、ＭＡはメタクリル酸から誘導される繰り返し単位である。また、ＥＡおよびＣｌＡは、下記式で表される繰り返し単位（Ｍは、式（Ｉ）のＭと同じ定義）である。繰り返し単位の割合は、モル％である。
【０１５９】
【化９８】
0004320129.tif 000095
【０１６０】
ＰＡ４０１：−（ＡＡ）６０−（VI−１０１）４０−
ＰＡ４０２：−（ＡＡ）７０−（VI−１０１）３０−
ＰＡ４０３：−（ＡＡ）６０−（VI−１０２）４０−
ＰＡ４０４：−（ＡＡ）６５−（VI−１０７）３５−
ＰＡ４０５：−（ＡＡ）７０−（VI−１１１）３０−
ＰＡ４０６：−（ＡＡ）８０−（VI−１１４）２０−
ＰＡ４０７：−（ＡＡ）７０−（VI−１２０）３０−
ＰＡ４０８：−（ＡＡ）６０−（VI−１２３）４０−
ＰＡ４０９：−（ＡＡ）７０−（VI−１２５）３０−
ＰＡ４１０：−（ＡＡ）６０−（VI−１２５）４０−
ＰＡ４１１：−（ＡＡ）５０−（VI−１２５）５０−
ＰＡ４１２：−（ＡＡ）７０−（VI−１２６）３０−
ＰＡ４１３：−（ＡＡ）６０−（VI−１２８）４０−
ＰＡ４１４：−（ＡＡ）５０−（VI−１３２）５０−
ＰＡ４１５：−（ＡＡ）７０−（VI−１３３）３０−
ＰＡ４１６：−（ＡＡ）６０−（VI−１３３）４０−
ＰＡ４１７：−（ＡＡ）７０−（VI−１３８）３０−
ＰＡ４１８：−（ＡＡ）６０−（VI−１３８）４０−
ＰＡ４１９：−（ＡＡ）６０−（VI−１３９）４０−
ＰＡ４２０：−（ＡＡ）６０−（VI−１４１）４０−
ＰＡ４２１：−（ＡＡ）６０−（VI−１４３）４０−
【０１６１】
ＰＡ４２２：−（ＭＡ）６０−（VI−１０１）４０−
ＰＡ４２３：−（ＭＡ）７０−（VI−１０１）３０−
ＰＡ４２４：−（ＭＡ）６０−（VI−１０２）４０−
ＰＡ４２５：−（ＭＡ）６５−（VI−１０７）３５−
ＰＡ４２６：−（ＭＡ）７０−（VI−１１１）３０−
ＰＡ４２７：−（ＭＡ）８０−（VI−１１４）２０−
ＰＡ４２８：−（ＭＡ）７０−（VI−１２０）３０−
ＰＡ４２９：−（ＭＡ）６０−（VI−１２３）４０−
ＰＡ４３０：−（ＭＡ）７０−（VI−１２５）３０−
ＰＡ４３１：−（ＭＡ）６０−（VI−１２５）４０−
ＰＡ４３２：−（ＭＡ）５０−（VI−１２５）５０−
ＰＡ４３３：−（ＭＡ）７０−（VI−１２６）３０−
ＰＡ４３４：−（ＭＡ）６０−（VI−１２８）４０−
ＰＡ４３５：−（ＭＡ）５０−（VI−１３２）５０−
ＰＡ４３６：−（ＭＡ）７０−（VI−１３３）３０−
ＰＡ４３７：−（ＭＡ）６０−（VI−１３３）４０−
ＰＡ４３８：−（ＭＡ）７０−（VI−１３８）３０−
ＰＡ４３９：−（ＭＡ）６０−（VI−１３８）４０−
ＰＡ４４０：−（ＭＡ）６０−（VI−１３９）４０−
ＰＡ４４１：−（ＭＡ）６０−（VI−１４１）４０−
ＰＡ４４２：−（ＭＡ）６０−（VI−１４２）４０−
ＰＡ４５１：−（ＣｌＡ）６０−（VI−１４５）４０−
ＰＡ４５２：−（ＥＡ）６０−（VI−１４６）４０−
ＰＡ４５３：−（ＣｌＡ）６０−（VI−１４７）４０−
ＰＡ４５４：−（ＥＡ）６０−（VI−１４８）４０−
【０１６２】
二個、三個または四個の芳香族環または芳香族性複素環を含む炭化水素基を側鎖に有する繰り返し単位に、前記の重合性基を導入することもできる。重合性基は、芳香族環または芳香族性複素環の置換基であることが好ましく、最も末端側の芳香族環または芳香族性複素環の置換基であることが特に好ましい。
芳香族環または芳香族性複素環と重合性基とは、直結せずに、連結基を介して連結することが好ましい。連結基の例には、−Ｏ−、−ＣＯ−、−Ｏ−ＣＯ−、−ＣＯ−Ｏ−、−Ｏ−ＣＯ−Ｏ−、−ＣＯ−ＮＨ−、−ＳＯ2 −ＮＨ−、−ＮＨ−ＣＯ−、−ＮＨ−ＣＯ−Ｏ−、−ＮＨ−ＳＯ2 −、−アルキレン基−、−アルケニレン基−、−アルキニレン基−、−Ｏ−アルキレン基−および−アルキレン基−Ｏ−が含まれる（左側が芳香族環または芳香族性複素環に結合し、右側が重合性基に結合する）。
上記アルキレン基は、分岐または環状構造を有していてもよい。アルキレン基の炭素原子数は、１乃至３０であることが好ましく、１乃至２０であることがより好ましく、１乃至１５であることがさらに好ましく、１乃至１２であることが最も好ましい。
上記アルケニレン基およびアルキニレン基は、分岐または環状構造を有していてもよい。アルケニレン基およびアルキニレン基の炭素原子数は、２乃至３０であることが好ましく、２乃至２０であることがより好ましく、２乃至１５であることがさらに好ましく、２乃至１２であることが最も好ましい。
芳香族環または芳香族性複素環は、二以上の重合性基を置換基として有していてもよい。
側鎖に芳香族環または芳香族性複素環を２乃至４個と重合性基とを有する繰り返し単位は、下記式（VII)で表されることが好ましい。
【０１６３】
【化９９】
0004320129.tif 000096
【０１６４】
式（VII)において、Ｒ5 は、水素原子またはメチルである。
式（VII)において、Ｌ21は、単結合、−ＣＯ−、−ＣＯ−ＮＨ−、−アルキレン基−、−ＣＯ−ＮＨ−アルキレン基−、−ＣＯ−ＮＨ−アルキレン基−Ｏ−、−ＣＯ−ＮＨ−アルキレン基−ＣＯ−Ｏ−および−ＣＯ−ＮＨ−アルキレン基−ＣＯ−ＮＨ−からなる群より選ばれる連結基である。−ＣＯ−、−ＣＯ−ＮＨ−および−アルキレン基−であることが好ましく、−ＣＯ−ＮＨ−であることが特に好ましい。
上記アルキレン基は、分岐または環状構造を有していてもよい。アルキレン基の炭素原子数は、１乃至３０であることが好ましく、１乃至２０であることがより好ましく、１乃至１５であることがさらに好ましく、１乃至１２であることが特に好ましい。
【０１６５】
式（VII)において、Ｌ22、Ｌ23、Ｌ24およびＬ25は、それぞれ独立に、単結合、−Ｏ−、−ＣＯ−、−Ｏ−ＣＯ−、−ＣＯ−Ｏ−、−Ｏ−ＣＯ−Ｏ−、−ＣＯ−ＮＨ−、−ＳＯ2 −ＮＨ−、−ＮＨ−ＣＯ−、−ＮＨ−ＣＯ−Ｏ−、−ＮＨ−ＳＯ2 −、−アルキレン基−、−アルケニレン基−、−アルキニレン基−、−Ｏ−アルキレン基−および−アルキレン基−Ｏ−からなる群より選ばれる連結基である。Ｌ22、Ｌ23およびＬ24のうち少なくとも一つは、単結合または−アルキニレン基−であることが好ましい。
【０１６６】
式（VII)において、Ａｒ21、Ａｒ22、Ａｒ23およびＡｒ24は、それぞれ独立に、芳香族環または芳香族性複素環である。ベンゼン環であることが好ましい。Ａｒ21、Ａｒ22およびＡｒ23は、ｐ−フェニレンであることが特に好ましい。芳香環または芳香族性複素環は、置換基を有していてもよい。置換基の例は、式（VI）の芳香環または芳香族性複素環の置換基の例と同様である。
式（VII)において、ｑおよびｒは、それぞれ、０または１である。ｑが０または１で、ｒが０（芳香環または芳香族性複素環の数が２または３）であることが好ましく、ｑおよびｒは、何れも０（芳香環または芳香族性複素環の数が２）であることが特に好ましい。
式（VII)において、Ｑは、重合性基である。重合性基は、前述したように、液晶性分子の重合性基（Ｑ）と同様の基であることが好ましい。
式（VII)において、ｐは、１、２または３である。ｐは、１または２であることが好ましく、１であることがさらに好ましい。
以下に、側鎖に芳香族環または芳香族性複素環を２乃至４個と重合性基とを有する繰り返し単位の例を示す。
【０１６７】
【化１００】
0004320129.tif 000097
【０１６８】
【化１０１】
0004320129.tif 000098
【０１６９】
【化１０２】
0004320129.tif 000099
【０１７０】
【化１０３】
0004320129.tif 000100
【０１７１】
【化１０４】
0004320129.tif 000101
【０１７２】
【化１０５】
0004320129.tif 000102
【０１７３】
前記式（III)において、Ｒ2 は、水素原子、ハロゲン原子または炭素原子数が１乃至６のアルキル基である。Ｒ2 は、水素原子または炭素原子数が１乃至６のアルキル基であることが好ましく、水素原子、メチルまたはエチルであることがさらに好ましく、水素原子またはメチルであることが最も好ましい。
【０１７４】
式（III)において、Ｃｙは、脂肪族環基、芳香族基または複素環基である。
脂肪族環基の脂肪族環は、５員乃至７員環であることが好ましく、５員環または６員環であることがさらに好ましく、６員環であることが最も好ましい。脂肪族環の例には、シクロヘキサン環、シクロヘキセン環およびビシクロ［２．２．１］ヘプタ−２−エン環が含まれる。脂肪族環に、他の脂肪族環、芳香族環または複素環が縮合していてもよい。
芳香族基の芳香族環の例には、ベンゼン環、ナフタレン環、アントラセン環、フェナントレン環、ピレン環およびナフタセン環が含まれる。芳香族環に、脂肪族環または複素環が縮合していてもよい。
複素環基の複素環は、５員乃至７員環であることが好ましく、５員環または６員環であることがさらに好ましい。複素環は、芳香族性を有することが好ましい。芳香族性複素環は、一般に不飽和であり、好ましくは最多二重結合を有する。複素環の例には、フラン環、チオフェン環、ピロール環、オキサゾール環、イソオキサゾール環、イソチアゾール環、イミダゾール環、ピラゾール環、フラザン環、ピラン環、ピリジン環、ピリダジン環、ピリミジン環およびピラジン環が含まれる。複素環に、他の複素環、脂肪族環または芳香族環が縮合していてもよい。
【０１７５】
脂肪族環基、芳香族基および複素環基は、置換基を有していてもよい。置換基の例には、アルキル基（例、メチル、エチル、ｔ−ブチル）、置換アルキル基（例、クロロメチル、ヒドロキシメチル、塩化トリメチルアンモニオ）、アルコキシ基（例、メトキシ）、ハロゲン原子（Ｆ、Ｃｌ、Ｂｒ）、カルボキシル、アシル基（例、ホルミル）、アミノ、スルホ、アリール基（例、フェニル）、アリールオキシ基（例、フェノキシ）およびオキソが含まれる。
式（III)において、ｎは、１乃至９０モル％である。ｎは、５乃至８０モル％であることが好ましく、１０乃至７０モル％であることがさらに好ましい。
以下に式（III)で表される繰り返し単位の例を示す。
【０１７６】
【化１０６】
0004320129.tif 000103
【０１７７】
【化１０７】
0004320129.tif 000104
【０１７８】
【化１０８】
0004320129.tif 000105
【０１７９】
【化１０９】
0004320129.tif 000106
【０１８０】
【化１１０】
0004320129.tif 000107
【０１８１】
以下に、式（III)で表される繰り返し単位を含むアクリル酸系コポリマーの例を示す。ＡＡはアクリル酸から誘導される繰り返し単位であり、ＭＡはメタクリル酸から誘導される繰り返し単位である。繰り返し単位の割合は、モル％である。
【０１８２】
ＰＡ５０１：−（ＡＡ）７０−（III-１）３０−
ＰＡ５０２：−（ＡＡ）６０−（III-１）４０−
ＰＡ５０３：−（ＡＡ）５０−（III-１）５０−
ＰＡ５０４：−（ＡＡ）４０−（III-１）６０−
ＰＡ５０５：−（ＡＡ）６０−（III-２）４０−
ＰＡ５０６：−（ＡＡ）６０−（III-３）４０−
ＰＡ５０７：−（ＡＡ）６０−（III-４）４０−
ＰＡ５０８：−（ＡＡ）６０−（III-５）４０−
ＰＡ５０９：−（ＡＡ）４０−（III-６）４０−
ＰＡ５１０：−（ＡＡ）５０−（III-７）５０−
ＰＡ５１１：−（ＡＡ）７０−（III-８）３０−
【０１８３】
ＰＡ５１２：−（ＡＡ）６０−（III-９）４０−
ＰＡ５１３：−（ＡＡ）６０−（III-１０）４０−
ＰＡ５１４：−（ＡＡ）６０−（III-１１）４０−
ＰＡ５１５：−（ＡＡ）５０−（III-１２）５０−
ＰＡ５１６：−（ＡＡ）５０−（III-１３）５０−
ＰＡ５１７：−（ＡＡ）７０−（III-１４）３０−
ＰＡ５１８：−（ＡＡ）５０−（III-１５）５０−
ＰＡ５１９：−（ＡＡ）６０−（III-１６）４０−
ＰＡ５２０：−（ＡＡ）６０−（III-１７）４０−
ＰＡ５２１：−（ＡＡ）６０−（III-１８）４０−
ＰＡ５２２：−（ＡＡ）６０−（III-１９）４０−
【０１８４】
ＰＡ５２３：−（ＡＡ）７５−（III-２０）２５−
ＰＡ５２４：−（ＡＡ）６０−（III-２０）４０−
ＰＡ５２５：−（ＡＡ）７０−（III-２１）３０−
ＰＡ５２６：−（ＡＡ）８０−（III-２２）２０−
ＰＡ５２７：−（ＡＡ）７０−（III-２２）３０−
ＰＡ５２８：−（ＡＡ）６０−（III-２２）４０−
ＰＡ５２９：−（ＡＡ）７０−（III-２３）３０−
ＰＡ５３０：−（ＡＡ）７０−（III-２４）３０−
ＰＡ５３１：−（ＡＡ）８０−（III-２５）２０−
ＰＡ５３２：−（ＡＡ）７０−（III-２５）３０−
ＰＡ５３３：−（ＡＡ）６０−（III-２５）４０−
【０１８５】
ＰＡ５３４：−（ＡＡ）６０−（III-２６）４０−
ＰＡ５３５：−（ＡＡ）７０−（III-２７）３０−
ＰＡ５３６：−（ＡＡ）８０−（III-２８）２０−
ＰＡ５３７：−（ＡＡ）７０−（III-２９）３０−
ＰＡ５３８：−（ＡＡ）６０−（III-３０）４０−
ＰＡ５３９：−（ＡＡ）７０−（III-３１）３０−
ＰＡ５４０：−（ＡＡ）７０−（III-３２）３０−
ＰＡ５４１：−（ＡＡ）６０−（III-３３）４０−
ＰＡ５４２：−（ＡＡ）７０−（III-３４）３０−
ＰＡ５４３：−（ＡＡ）７０−（III-３５）３０−
【０１８６】
ＰＡ６０１：−（ＭＡ）７０−（III-１）３０−
ＰＡ６０２：−（ＭＡ）６０−（III-１）４０−
ＰＡ６０３：−（ＭＡ）５０−（III-１）５０−
ＰＡ６０４：−（ＭＡ）４０−（III-１）６０−
ＰＡ６０５：−（ＭＡ）６０−（III-２）４０−
ＰＡ６０６：−（ＭＡ）６０−（III-３）４０−
ＰＡ６０７：−（ＭＡ）６０−（III-４）４０−
ＰＡ６０８：−（ＭＡ）６０−（III-５）４０−
ＰＡ６０９：−（ＭＡ）４０−（III-６）４０−
ＰＡ６１０：−（ＭＡ）５０−（III-７）５０−
ＰＡ６１１：−（ＭＡ）７０−（III-８）３０−
【０１８７】
ＰＡ６１２：−（ＭＡ）６０−（III-９）４０−
ＰＡ６１３：−（ＭＡ）６０−（III-１０）４０−
ＰＡ６１４：−（ＭＡ）６０−（III-１１）４０−
ＰＡ６１５：−（ＭＡ）５０−（III-１２）５０−
ＰＡ６１６：−（ＭＡ）５０−（III-１３）５０−
ＰＡ６１７：−（ＭＡ）７０−（III-１４）３０−
ＰＡ６１８：−（ＭＡ）５０−（III-１５）５０−
ＰＡ６１９：−（ＭＡ）６０−（III-１６）４０−
ＰＡ６２０：−（ＭＡ）６０−（III-１７）４０−
ＰＡ６２１：−（ＭＡ）６０−（III-１８）４０−
ＰＡ６２２：−（ＭＡ）６０−（III-１９）４０−
【０１８８】
ＰＡ６２３：−（ＭＡ）７５−（III-２０）２５−
ＰＡ６２４：−（ＭＡ）６０−（III-２０）４０−
ＰＡ６２５：−（ＭＡ）７０−（III-２１）３０−
ＰＡ６２６：−（ＭＡ）８０−（III-２２）２０−
ＰＡ６２７：−（ＭＡ）７０−（III-２２）３０−
ＰＡ６２８：−（ＭＡ）６０−（III-２２）４０−
ＰＡ６２９：−（ＭＡ）７０−（III-２３）３０−
ＰＡ６３０：−（ＭＡ）７０−（III-２４）３０−
ＰＡ６３１：−（ＭＡ）８０−（III-２５）２０−
ＰＡ６３２：−（ＭＡ）７０−（III-２５）３０−
ＰＡ６３３：−（ＭＡ）６０−（III-２５）４０−
【０１８９】
ＰＡ６３４：−（ＭＡ）６０−（III-２６）４０−
ＰＡ６３５：−（ＭＡ）７０−（III-２７）３０−
ＰＡ６３６：−（ＭＡ）８０−（III-２８）２０−
ＰＡ６３７：−（ＭＡ）７０−（III-２９）３０−
ＰＡ６３８：−（ＭＡ）６０−（III-３０）４０−
ＰＡ６３９：−（ＭＡ）７０−（III-３１）３０−
ＰＡ６４０：−（ＭＡ）７０−（III-３２）３０−
ＰＡ６４１：−（ＭＡ）６０−（III-３３）４０−
ＰＡ６４２：−（ＭＡ）７０−（III-３４）３０−
ＰＡ６４３：−（ＭＡ）７０−（III-３５）３０−
【０１９０】
式（III)で表される繰り返し単位を含むアクリル酸系コポリマーも、重合性基を有することができる。重合性基は、側鎖に重合性基を有する繰り返し単位としてアクリル酸系コポリマーに導入するか、あるいは、式（III)で表される繰り返し単位の脂肪族環基、芳香族基および複素環基に置換基として導入する。
側鎖に重合性基を有する繰り返し単位については、前記式（IV）で説明した通りである。
式（III)で表される繰り返し単位の脂肪族環基、芳香族基および複素環基に、置換基として重合性基を導入する場合、重合性基は環状構造に直結させず、二価の連結基を介して結合させることが好ましい。二価の連結基の定義および例は、式（VII)のＬ25と同様である。
式（III)で表される繰り返し単位の脂肪族環基、芳香族基および複素環基に、置換基として重合性基を導入した繰り返し単位(VIII)の例を示す。
【０１９１】
【化１１１】
0004320129.tif 000108
【０１９２】
【化１１２】
0004320129.tif 000109
【０１９３】
【化１１３】
0004320129.tif 000110
【０１９４】
【化１１４】
0004320129.tif 000111
【０１９５】
【化１１５】
0004320129.tif 000112
【０１９６】
下記式（Ｉ）で表される繰り返し単位、下記式（III)で表される繰り返し単位および下記式（IX）で表される繰り返し単位を含む重合性コポリマーが最も好ましい。
【０１９７】
【化１１６】
0004320129.tif 000113
【０１９８】
式（Ｉ）、（III)および（IX）において、Ｒ１、Ｒ２およびＲ６は、それぞれ独立に、水素原子、ハロゲン原子または炭素原子数が１乃至６のアルキル基であり；Ｍは、アンモニウムイオンであり；Ｃｙは、脂肪族環基、芳香族基または複素環基であり；Ｌ２６は、単結合または二価の連結基であり；Ｑは、重合性基であり；ｍは、１０乃至９５モル％であり；ｎは、１乃至９０モル％（好ましくは５乃至９０モル％）であり；そして、ｌは、１乃至２０モル％である。
上記二価の連結基の例は、式(IV）における−ＣＯ−Ｌ１１と同様である。
以下に、式（III)で表される繰り返し単位を含み重合性基を有するアクリル酸系コポリマーの例を示す。ＡＡはアクリル酸から誘導される繰り返し単位であり、ＭＡはメタクリル酸から誘導される繰り返し単位である。繰り返し単位の割合は、モル％である。
【０１９９】
ＰＡ７０１：−（ＡＡ）７０−（III-１）２５−（IV−12）５−
ＰＡ７０２：−（ＡＡ）７０−（III-１）２５−（IV−１）５−
ＰＡ７０３：−（ＡＡ）５０−（III-１）４０−（IV−12）１０−
ＰＡ７０４：−（ＡＡ）４０−（III-１）５５−（IV−12）５−
ＰＡ７０５：−（ＡＡ）６０−（III-２）３５−（IV−12）５−
ＰＡ７０６：−（ＡＡ）６０−（III-３）３５−（IV−12）５−
ＰＡ７０７：−（ＡＡ）６０−（III-４）３５−（IV−12）５−
ＰＡ７０８：−（ＡＡ）６０−（III-５）３５−（IV−12）５−
ＰＡ７０９：−（ＡＡ）６０−（III-６）３５−（IV−12）５−
ＰＡ７１０：−（ＡＡ）５０−（III-７）４５−（IV−12）５−
ＰＡ７１１：−（ＡＡ）７０−（III-８）２５−（IV−12）５−
【０２００】
ＰＡ７１２：−（ＡＡ）６０−（III-９）３５−（IV−１）５−
ＰＡ７１３：−（ＡＡ）６０−（III-10）３５−（IV−３）５−
ＰＡ７１４：−（ＡＡ）６０−（III-11）３５−（IV−４）５−
ＰＡ７１５：−（ＡＡ）５０−（III-12）４７−（IV−８）３−
ＰＡ７１６：−（ＡＡ）５０−（III-13）４０−(VIII-６）１０−
ＰＡ７１７：−（ＡＡ）７０−（III-14）２５−(VIII-７）５−
ＰＡ７１８：−（ＡＡ）５０−（III-15）４５−（IV−12）５−
ＰＡ７１９：−（ＡＡ）６０−（III-16）３５−（IV−12）５−
ＰＡ７２０：−（ＡＡ）６０−（III-17）３５−（IV−12）５−
ＰＡ７２１：−（ＡＡ）６０−（III-18）３５−（IV−12）５−
ＰＡ７２２：−（ＡＡ）６０−（III-19）３５−（IV−１）５−
【０２０１】
ＰＡ７２３：−（ＡＡ）７０−（III-20）２５−（IV−12）５−
ＰＡ７２４：−（ＡＡ）５０−（III-20）４０−（IV−12）１０−
ＰＡ７２５：−（ＡＡ）７０−（III-21）２５−（IV−12）５−
ＰＡ７２６：−（ＡＡ）７５−（III-22）２０−（IV−12）５−
ＰＡ７２７：−（ＡＡ）７０−（III-22）２５−（IV−12）５−
ＰＡ７２８：−（ＡＡ）６０−（III-22）３５−（IV−12）５−
ＰＡ７２９：−（ＡＡ）７０−（III-23）２５−（IV−12）５−
ＰＡ７３０：−（ＡＡ）７０−（III-24）２５−（IV−12）５−
ＰＡ７３１：−（ＡＡ）７０−（III-25）２５−（IV−１）５−
ＰＡ７３２：−（ＡＡ）７０−（III-25）２５−（IV−12）５−
ＰＡ７３３：−（ＡＡ）６０−（III-25）４０−（IV−12）１０−
【０２０２】
ＰＡ７３４：−（ＡＡ）６０−（III-26）３５−（IV−12）５−
ＰＡ７３５：−（ＡＡ）７０−（III-27）２５−（IV−12）５−
ＰＡ７３６：−（ＡＡ）７５−（III-28）２０−（IV−12）５−
ＰＡ７３７：−（ＡＡ）７０−（III-29）２５−（IV−１）５−
ＰＡ７３８：−（ＡＡ）６０−（III-30）３５−（IV−２）５−
ＰＡ７３９：−（ＡＡ）７０−（III-31）２５−（IV−３）５−
ＰＡ７４０：−（ＡＡ）７０−（III-32）２５−（IV−４）５−
ＰＡ７４１：−（ＡＡ）６０−（III-33）３５−（IV−７）５−
ＰＡ７４２：−（ＡＡ）７０−（III-34）２５−（IV−８）５−
ＰＡ７４３：−（ＡＡ）７０−（III-35）２５−（IV−９）５−
【０２０３】
ＰＡ８０１：−（ＭＡ）７０−（III-１）２５−（IV−12）５−
ＰＡ８０２：−（ＭＡ）６０−（III-１）３５−（IV−１）５−
ＰＡ８０３：−（ＭＡ）５０−（III-１）４０−（IV−12）１０−
ＰＡ８０４：−（ＭＡ）４０−（III-１）５５−（IV−12）５−
ＰＡ８０５：−（ＭＡ）６０−（III-２）３５−（IV−12）５−
ＰＡ８０６：−（ＭＡ）６０−（III-３）３５−（IV−12）５−
ＰＡ８０７：−（ＭＡ）６０−（III-４）３５−（IV−12）５−
ＰＡ８０８：−（ＭＡ）６０−（III-５）３５−（IV−12）５−
ＰＡ８０９：−（ＭＡ）６０−（III-６）３５−（IV−12）５−
ＰＡ８１０：−（ＭＡ）５０−（III-７）４５−（IV−12）５−
ＰＡ８１１：−（ＭＡ）７０−（III-８）２５−（IV−12）５−
【０２０４】
ＰＡ８１２：−（ＭＡ）６０−（III-９）３５−（IV−１）５−
ＰＡ８１３：−（ＭＡ）６０−（III-10）３５−（IV−３）５−
ＰＡ８１４：−（ＭＡ）６０−（III-11）３５−（IV−４）５−
ＰＡ８１５：−（ＭＡ）５０−（III-12）４７−（IV−８）３−
ＰＡ８１６：−（ＭＡ）５０−（III-13）４０−(VIII-６）１０−
ＰＡ８１７：−（ＭＡ）７０−（III-14）２５−(VIII-７）５−
ＰＡ８１８：−（ＭＡ）５０−（III-15）４５−（IV−12）５−
ＰＡ８１９：−（ＭＡ）６０−（III-16）３５−（IV−12）５−
ＰＡ８２０：−（ＭＡ）６０−（III-17）３５−（IV−12）５−
ＰＡ８２１：−（ＭＡ）６０−（III-18）３５−（IV−12）５−
ＰＡ８２２：−（ＭＡ）６０−（III-19）３５−（IV−１）５−
【０２０５】
ＰＡ８２３：−（ＭＡ）７０−（III-20）２５−（IV−12）５−
ＰＡ８２４：−（ＭＡ）５０−（III-20）４０−（IV−12）１０−
ＰＡ８２５：−（ＭＡ）７０−（III-21）２５−（IV−12）５−
ＰＡ８２６：−（ＭＡ）７５−（III-22）２０−（IV−12）５−
ＰＡ８２７：−（ＭＡ）７０−（III-22）２５−（IV−12）５−
ＰＡ８２８：−（ＭＡ）６０−（III-22）３５−（IV−12）５−
ＰＡ８２９：−（ＭＡ）７０−（III-23）２５−（IV−12）５−
ＰＡ８３０：−（ＭＡ）７０−（III-24）２５−（IV−12）５−
ＰＡ８３１：−（ＭＡ）７０−（III-25）２５−（IV−１）５−
ＰＡ８３２：−（ＭＡ）７０−（III-25）２５−（IV−12）５−
ＰＡ８３３：−（ＭＡ）６０−（III-25）３０−（IV−12）１０−
【０２０６】
ＰＡ８３４：−（ＭＡ）６０−（III-26）３５−（IV−12）５−
ＰＡ８３５：−（ＭＡ）７０−（III-27）２５−（IV−12）５−
ＰＡ８３６：−（ＭＡ）７５−（III-28）２０−（IV−12）５−
ＰＡ８３７：−（ＭＡ）７０−（III-29）２５−（IV−１）５−
ＰＡ８３８：−（ＭＡ）６０−（III-30）３５−（IV−２）５−
ＰＡ８３９：−（ＭＡ）７０−（III-31）２５−（IV−３）５−
ＰＡ８４０：−（ＭＡ）７０−（III-32）２５−（IV−４）５−
ＰＡ８４１：−（ＭＡ）６０−（III-33）３５−（IV−７）５−
ＰＡ８４２：−（ＭＡ）７０−（III-34）２５−（IV−８）５−
ＰＡ８４３：−（ＭＡ）７０−（III-35）２５−（IV−９）５−
【０２０７】
二種類以上のアクリル酸系コポリマーを併用してもよい。
アクリル酸系コポリマーを架橋させて使用することもできる。架橋反応は、配向膜の塗布液の塗布と同時または塗布後に実施することが好ましい。例えば、架橋剤を用いて、アクリル酸系コポリマーのカルボキシル基と架橋剤との架橋反応により、アクリル酸系コポリマーを架橋させることができる。架橋剤については、山下晋三、金子東助編「架橋剤ハンドブック」（大成社）に詳細が記載されている。架橋剤の例には、メチロールフェノール樹脂、アミノ樹脂（例えば、メラミン、ベンゾクアナミンあるいは尿素に、ホルムアルデヒドあるいはアルコールを付加重合させてなる樹脂）、アミン化合物、トリアジン化合物、イソシアナート化合物、エポキシ化合物、金属酸化物、金属ハロゲン化合物、有機金属ハロゲン化合物、有機酸金属塩、金属アルコキシド、およびオキサゾリン基を含む化合物が含まれる。
架橋剤の使用量は、配向膜の塗布量の０．１乃至２０重量％であることが好ましく、０．５乃至１５重量％であることがさらに好ましい。なお、未反応のまま配向膜中に残存する架橋剤の量は、配向膜の塗布量の１．０重量％以下であることが好ましく、０．５重量％以下であることがさらに好ましい。
【０２０８】
配向膜は、アクリル酸系コポリマーを塗布して塗布層を形成し、塗布層の表面をラビング処理することにより得られる。ラビング処理は、ポリマー塗布層の表面を、紙や布で一定方向（通常は長手方向）に、数回こすることにより実施する。
なお、アクリル酸系コポリマーの前駆体を塗布し、塗布後に縮合反応を行わせる目的で、ラビング処理前に加熱処理を実施する場合もある。
配向膜の厚さは、０．０１乃至１０μｍであることが好ましく、０．０５乃至５μｍであることがさらに好ましく、０．１乃至１μｍであることが最も好ましい。
なお、配向膜を用いて、光学的異方性層の棒状液晶性分子を配向させてから、光学的異方性層を透明支持体上に転写してもよい。配向状態で固定された棒状液晶性分子は、配向膜がなくても配向状態を維持することができる。
【０２０９】
配向膜は、支持体上に、アクリル酸系コポリマーの溶液からなる塗布液を塗布して塗布膜を形成する工程；その塗布膜を乾燥する工程；乾燥した塗布膜の表面をラビング処理する工程；そして、ラビング処理した後の塗布膜を加熱する工程、によって製造することが好ましい。
ラビング処理後の塗布膜の加熱では、加熱温度が、５０乃至３００℃の範囲であることが好ましく、５０乃至２５０℃の範囲であることがさらに好ましく、１００乃至２５０℃の範囲であることがさらに好ましい。
【０２１０】
加熱方法としては、透明支持体上の塗布膜を上記温度に設定した加熱用担体に接触させる方法、塗布膜を有する透明支持体を上記温度に設定した箱状容器内に放置する方法、上記温度の気体（大気であることが好ましい）を透明支持体上の塗布膜に直接、ラビング方向に沿って吹き付ける方法等を用いることができる。
加熱用担体としては、ホットプレートを用いることが好ましい。加熱処理の時間は、処理温度によって決定される。加熱処理は、温度が低いほど、長い時間を要する。１００℃で加熱処理を行う場合には、１乃至３０分の範囲、１３０℃で行う場合には、３０秒乃至１０分の範囲、１６０℃で行う場合には、１０秒乃至３分の範囲の時間を要する。ラビング処理後に加熱処理を開始するまでの時間は、１週間以内であることが好ましく、３日以内であることがさらに好ましく、３時間以内であることが最も好ましい。
【０２１１】
［光学的異方性層］
光学的異方性層は、棒状液晶性分子から形成する。棒状液晶性分子は、棒状液晶性分子の長軸方向と透明支持体面との間の平均傾斜角が５゜未満の状態で配向させることが好ましい。
光学的異方性層を設けることにより、光学補償シート全体のレターデーションを調整することが好ましい。光学補償シート全体の面内レターデーション（Ｒｅ）は、２０乃至２００ｎｍであることが好ましく、２０乃至１００ｎｍであることがさらに好ましく、２０乃至７０ｎｍであることが最も好ましい。光学補償シート全体の厚み方向のレターデーション（Ｒth）は、７０乃至５００ｎｍであることが好ましく、７０至４００ｍであることがより好ましく、７０乃至３００ｎｍであることがさらに好ましい。光学補償シートの面内レターデーション（Ｒｅ）と厚み方向のレターデーション（Ｒth）は、それぞれ下記式で定義される。
Ｒｅ＝（ｎｘ−ｎｙ）×ｄ
Ｒth＝［｛（ｎｘ＋ｎｙ）／２｝−ｎｚ］×ｄ
式中、ｎｘおよびｎｙは、光学補償シートの面内屈折率であり、ｎｚは光学補償シートの厚み方向の屈折率であり、そしてｄは光学補償シートの厚さである。
光学的異方性層と、光学的一軸性または光学的二軸性を有する透明支持体とを組み合わせることで、光学補償シート全体のレターデーションを調整することもできる。光学的一軸性または光学的二軸性を有する透明支持体については、後述する。
【０２１２】
光学的異方性層に用いる棒状液晶性分子は、配向している状態で固定されていることが好ましい。ポリマーバインダーを用いて配向状態を固定することもできるが、重合反応により固定することが好ましい。
液晶セルの表示モードによっては、棒状液晶性分子がコレステリック配向していてもよい。棒状液晶性分子がコレステリック配向する場合、選択反射域は可視領域外であることが好ましい。
棒状液晶性分子としては、アゾメチン類、アゾキシ類、シアノビフェニル類、シアノフェニルエステル類、安息香酸エステル類、シクロヘキサンカルボン酸フェニルエステル類、シアノフェニルシクロヘキサン類、シアノ置換フェニルピリミジン類、アルコキシ置換フェニルピリミジン類、フェニルジオキサン類、トラン類およびアルケニルシクロヘキシルベンゾニトリル類が好ましく用いられる。なお、棒状液晶性分子には、金属錯体も含まれる。また、棒状液晶性分子を繰り返し単位中に含む液晶ポリマーも、棒状液晶性分子として用いることができる。言い換えると、棒状液晶性分子は、（液晶）ポリマーと結合していてもよい。
棒状液晶性分子については、季刊化学総説第２２巻液晶の化学（１９９４年）日本化学会編の第４章、第７章および第１１章、および液晶デバイスハンドブック日本学術振興会第１４２委員会編の第３章に記載がある。
棒状液晶性分子の複屈折率は、０．００１乃至０．７であることが好ましい。
【０２１３】
棒状液晶性分子は、重合性基を有することが好ましい。重合性基（Ｑ）の例を以下に示す。
【０２１４】
【化１１７】
0004320129.tif 000114
【０２１５】
重合性基（Ｑ）は、不飽和重合性基（Ｑ１〜Ｑ７）、エポキシ基（Ｑ８）またはアジリジニル基（Ｑ９）であることが好ましく、不飽和重合性基であることがさらに好ましく、エチレン性不飽和重合性基（Ｑ１〜Ｑ６）であることが最も好ましい。
棒状液晶性分子は、短軸方向に対してほぼ対称となる分子構造を有することが好ましい。そのためには、棒状分子構造の両端に重合性基を有することが好ましい。
以下に、棒状液晶性分子の例を示す。
【０２１６】
【化１１８】
0004320129.tif 000115
【０２１７】
【化１１９】
0004320129.tif 000116
【０２１８】
【化１２０】
0004320129.tif 000117
【０２１９】
【化１２１】
0004320129.tif 000118
【０２２０】
【化１２２】
0004320129.tif 000119
【０２２１】
【化１２３】
0004320129.tif 000120
【０２２２】
【化１２４】
0004320129.tif 000121
【０２２３】
【化１２５】
0004320129.tif 000122
【０２２４】
【化１２６】
0004320129.tif 000123
【０２２５】
【化１２７】
0004320129.tif 000124
【０２２６】
【化１２８】
0004320129.tif 000125
【０２２７】
【化１２９】
0004320129.tif 000126
【０２２８】
【化１３０】
0004320129.tif 000127
【０２２９】
【化１３１】
0004320129.tif 000128
【０２３０】
【化１３２】
0004320129.tif 000129
【０２３１】
【化１３３】
0004320129.tif 000130
【０２３２】
【化１３４】
0004320129.tif 000131
【０２３３】
【化１３５】
0004320129.tif 000132
【０２３４】
【化１３６】
0004320129.tif 000133
【０２３５】
【化１３７】
0004320129.tif 000134
【０２３６】
【化１３８】
0004320129.tif 000135
【０２３７】
光学的異方性層は、棒状液晶性分子あるいは下記の重合性開始剤や任意の添加剤（例、可塑剤、モノマー、界面活性剤、セルロースエステル、１，３，５−トリアジン化合物、カイラル剤）を含む液晶組成物（塗布液）を、配向膜の上に塗布することで形成する。
液晶組成物の調製に使用する溶媒としては、有機溶媒が好ましく用いられる。有機溶媒の例には、アミド（例、Ｎ，Ｎ−ジメチルホルムアミド）、スルホキシド（例、ジメチルスルホキシド）、ヘテロ環化合物（例、ピリジン）、炭化水素（例、ベンゼン、ヘキサン）、アルキルハライド（例、クロロホルム、ジクロロメタン）、エステル（例、酢酸メチル、酢酸ブチル）、ケトン（例、アセトン、メチルエチルケトン）、エーテル（例、テトラヒドロフラン、１，２−ジメトキシエタン）が含まれる。アルキルハライドおよびケトンが好ましい。二種類以上の有機溶媒を併用してもよい。
液晶組成物の塗布は、公知の方法（例、ワイヤーバーコーティング法、押し出しコーティング法、ダイレクトグラビアコーティング法、リバースグラビアコーティング法、ダイコーティング法）により実施できる。
【０２３８】
棒状液晶性分子の重合反応には、熱重合開始剤を用いる熱重合反応と光重合開始剤を用いる光重合反応とが含まれる。光重合反応が好ましい。
光重合開始剤の例には、α−カルボニル化合物（米国特許２３６７６６１号、同２３６７６７０号の各明細書記載）、アシロインエーテル（米国特許２４４８８２８号明細書記載）、α−炭化水素置換芳香族アシロイン化合物（米国特許２７２２５１２号明細書記載）、多核キノン化合物（米国特許３０４６１２７号、同２９５１７５８号の各明細書記載）、トリアリールイミダゾールダイマーとｐ−アミノフェニルケトンとの組み合わせ（米国特許３５４９３６７号明細書記載）、アクリジンおよびフェナジン化合物（特開昭６０−１０５６６７号公報、米国特許４２３９８５０号明細書記載）およびオキサジアゾール化合物（米国特許４２１２９７０号明細書記載）が含まれる。
光重合開始剤の使用量は、塗布液の固形分の０．０１乃至２０質量％であることが好ましく、０．５乃至５質量％であることがさらに好ましい。
棒状液晶性分子の重合のための光照射は、紫外線を用いることが好ましい。
照射エネルギーは、２０ｍＪ／ｃｍ2 乃至５０Ｊ／ｃｍ2 であることが好ましく、１００乃至８００ｍＪ／ｃｍ2 であることがさらに好ましい。光重合反応を促進するため、加熱条件下で光照射を実施してもよい。
光学的異方性層の厚さは、０．１乃至２０μｍであることが好ましく、０．２乃至１５μｍであることがさらに好ましく、０．３乃至１０μｍであることが最も好ましい。
【０２３９】
［支持体］
支持体は、透明であることが好ましい。光学補償シートの透明支持体として、ガラス板またはポリマーフイルム、好ましくはポリマーフイルムが用いられる。支持体が透明であるとは、光透過率が８０％以上であることを意味する。
透明支持体として、一般には、光学等方性のポリマーフイルムが用いられている。光学等方性とは、具体的には、面内レターデーション（Ｒｅ）が１０ｎｍ未満であることが好ましく、５ｎｍ未満であることがさらに好ましい。また、光学等方性透明支持体では、厚み方向のレターデーション（Ｒth）も、１０ｎｍ未満であることが好ましく、５ｎｍ未満であることがさらに好ましい。透明支持体の面内レターデーション（Ｒｅ）と厚み方向のレターデーション（Ｒth）は、それぞれ下記式で定義される。
Ｒｅ＝（ｎｘ−ｎｙ）×ｄ
Ｒth＝［｛（ｎｘ＋ｎｙ）／２｝−ｎｚ］×ｄ
式中、ｎｘおよびｎｙは、透明支持体の面内屈折率であり、ｎｚは透明支持体の厚み方向の屈折率であり、そしてｄは透明支持体の厚さである。
【０２４０】
液晶表示モードの種類によっては、透明支持体として光学異方性のポリマーフイルムが用いられる場合もある。すなわち、光学的異方性層の光学異方性に透明支持体の光学異方性も加えて、液晶セルの光学異方性に対応する（光学的に補償する）場合もある。そのような場合、透明支持体は、光学的一軸性または光学的二軸性を有することが好ましい。光学的一軸性支持体の場合、光学的に正（光軸方向の屈折率が光軸に垂直な方向の屈折率よりも大）であっても負（光軸方向の屈折率が光軸に垂直な方向の屈折率よりも小）であってもよい。光学的二軸性支持体の場合、前記式の屈折率ｎｘ、ｎｙおよびｎｚは、全て異なる値（ｎｘ≠ｎｙ≠ｎｚ）になる。
光学異方性透明支持体の面内レターデーション（Ｒｅ）は、０乃至３００ｎｍであることが好ましく、０乃至２００ｎｍであることがさらに好ましく、０乃至１００ｎｍであることが最も好ましい。光学異方性透明支持体の厚み方向のレターデーション（Ｒth）は、１０乃至１０００ｎｍであることが好ましく、５０乃至４００ｎｍであることがより好ましく、１００乃至３００ｎｍであることがさらに好ましい。
【０２４１】
透明支持体を形成する材料は、光学等方性支持体とするか、光学異方性支持体とするかに応じて決定する。光学等方性支持体の場合は、一般にガラスまたはセルロースエステルが用いられる。光学異方性支持体の場合は、一般に合成ポリマー（例、ポリカーボネート、ポリスルホン、ポリエーテルスルホン、ポリアクリレート、ポリメタクリレート、ノルボルネン樹脂）が用いられる。ただし、欧州特許０９１１６５６Ａ２号明細書に記載されている（１）レターデーション上昇剤（複屈折率上昇剤）の使用、（２）セルロースアセテートの酢化度の低下、あるいは（３）冷却溶解法によるフイルムの製造により、光学異方性の（レターデーションが高い）セルロースエステルフイルムを製造することもできる。
ポリマーフイルムからなる透明支持体は、ソルベントキャスト法により形成することが好ましい。
【０２４２】
光学異方性透明支持体を得るためには、ポリマーフイルムに延伸処理を実施することが好ましい。
光学的一軸性支持体を製造する場合は、通常の一軸延伸処理または二軸延伸処理を実施すればよい。
光学的二軸性支持体を製造する場合は、アンバランス二軸延伸処理を実施することが好ましい。アンバランス二軸延伸では、ポリマーフイルムをある方向に一定倍率（例えば３乃至１００％、好ましくは５乃至３０％）延伸し、それと垂直な方向にそれ以上の倍率（例えば６乃至２００％、好ましくは１０乃至９０％）延伸する。二方向の延伸処理は、同時に実施してもよい。
延伸方向（アンバランス二軸延伸では延伸倍率の高い方向）と延伸後のフイルムの面内の遅相軸とは、実質的に同じ方向になることが好ましい。延伸方向と遅相軸との角度は、１０゜未満であることが好ましく、５゜未満であることがさらに好ましく、３゜未満であることが最も好ましい。
なお、光学的一軸性または光学的二軸性を有する透明支持体を用いる場合、光学的異方性層の棒状液晶性分子の長軸方向を透明支持体面に投影して得られる線の平均方向が、透明支持体の面内の遅相軸と、実質的に平行または直交しているように配置することが好ましい。
【０２４３】
透明支持体の厚さは、１０乃至５００μｍであることが好ましく、５０乃至２００μｍであることがさらに好ましい。
透明支持体とその上に設けられる層（密着層、配向膜あるいは光学的異方性層）との密着を改善するため、透明支持体に表面処理（例、グロー放電処理、コロナ放電処理、紫外線（ＵＶ）処理、火炎処理）を実施してもよい。
透明支持体に紫外線吸収剤を添加してもよい。
透明支持体の上に、密着層（下塗り層）を設けてもよい。密着層については、特開平７−３３３４３３号公報に記載がある。密着層の厚さは、０．１乃至２μｍであることが好ましく、０．２乃至１μｍであることがさらに好ましい。
【０２４４】
［偏光膜］
偏光膜には、ヨウ素系偏光膜、二色性染料を用いる染料系偏光膜やポリエン系偏光膜がある。ヨウ素系偏光膜および染料系偏光膜は、一般にポリビニルアルコール系フイルムを用いて製造する。偏光膜の透過軸は、フイルムの延伸方向に垂直な方向に相当する。
偏光膜の透過軸は、棒状液晶性分子の長軸方向を透明支持体面に投影して得られる線の平均方向（遅相軸）と、実質的に平行になるように配置する。
【０２４５】
［透明保護膜］
透明保護膜としては、透明なポリマーフイルムが用いられる。保護膜が透明であるとは、光透過率が８０％以上であることを意味する。
透明保護膜としては、一般にセルロースエステルフイルム、好ましくはトリアセチルセルロースフイルムが用いられる。セルロースエステルフイルムは、ソルベントキャスト法により形成することが好ましい。
透明保護膜の厚さは、２０乃至５００μｍであることが好ましく、５０乃至２００μｍであることがさらに好ましい。
【０２４６】
［液晶表示装置］
本発明は、様々な表示モードの液晶セルに適用できる。前述したように、液晶性分子を用いた光学補償シートは、ＴＮ（Twisted Nematic）、ＩＰＳ（In-Plane Switching）、ＦＬＣ（Ferroelectric Liquid Crystal）、ＯＣＢ（Optically Compensatory Bend）、ＳＴＮ（Supper Twisted Nematic）、ＶＡ（Vertically Aligned）、ＥＣＢ（Electrically Controlled Birefringence ）およびＨＡＮ（Hybrid Aligned Nematic）モードの液晶セルに対応するものが既に提案されている。
本発明の光学補償シートおよび偏光板は、光学補償シートの遅相軸と偏光膜の透過軸とを実質的に平行になるように配置することが好ましい液晶表示装置、例えば、ＴＮモードやＶＡモードの液晶表示装置に用いることが好ましい。本発明は、ＶＡモードの液晶表示装置において、特に効果がある。
ＶＡモードの液晶セルには、（１）棒状液晶性分子を電圧無印加時に実質的に垂直に配向させ、電圧印加時に実質的に水平に配向させる狭義のＶＡモードの液晶セル（特開平２−１７６６２５号公報記載）に加えて、（２）視野角拡大のため、ＶＡモードをマルチドメイン化した（ＭＶＡモードの）液晶セル（ＳＩＤ９７、Digest of tech. Papers（予稿集）２８（１９９７）８４５記載）、（３）棒状液晶性分子を電圧無印加時に実質的に垂直配向させ、電圧印加時にねじれマルチドメイン配向させるモード（ｎ−ＡＳＭモード）の液晶セル（日本液晶討論会の予稿集５８〜５９（１９９８）記載）および（４）ＳＵＲＶＡＩＶＡＬモードの液晶セル（ＬＣＤインターナショナル９８で発表）が含まれる。
【０２４７】
【実施例】
［実施例１］
アクリル酸コポリマー（ＰＡ４１０）およびトリエチルアミン（中和剤）を、メタノールと水との混合溶媒（重量比＝３０／７０）に溶解し、アクリル酸コポリマー（ＰＡ４１０）のトリエチルアミン塩の４重量％溶液を調製した。
【０２４８】
【化１３９】
0004320129.tif 000136
【０２４９】
この溶液を、バーコーターを用いてガラス基板上に１μｍの厚さに塗布した。塗布層を１２０℃で５分間乾燥し、その表面をラビング処理して配向膜を形成した。配向膜上に、以下の組成の塗布液をバーコーターを用いて０．７μｍの厚さに塗布した。
【０２５０】
0004320129.tif 000137
【０２５１】
塗布層を１００℃で１分間加熱して、棒状液晶性分子を配向させた。その温度で、４秒間紫外線を照射し、棒状液晶性分子を重合させ、配向状態を固定した。こうして得られた薄膜の配向性および棒状液晶性分子のディレクタを偏光顕微鏡を用いて観察したところ、棒状液晶性分子は、長軸方向がラビング軸に垂直に配向していた。また、エリプソメーターを用いて、厚み方向のレターデーション（Ｒth）を測定したところ、１１０ｎｍであった。
【０２５２】
［実施例２］
アクリル酸コポリマー（ＰＡ−４２１）を用いる以外は実施例１と同様にして、薄膜を作製し、その評価を行った。得られた薄膜の配向性および棒状液晶性分子のディレクタを偏光顕微鏡を用いて観察したところ、棒状液晶性分子は、長軸方向がラビング方向に対して垂直に配向していた。
【０２５３】
【化１４０】
0004320129.tif 000138
【０２５４】
［実施例３］
アクリル酸コポリマー（ＰＡ−４４２）を用いる以外は実施例１と同様にして、薄膜を作製し、その評価を行った。得られた薄膜の配向性および棒状液晶性分子のディレクタを偏光顕微鏡を用いて観察したところ、棒状液晶性分子は、長軸方向がラビング方向に対して垂直に配向していた。
【０２５５】
【化１４１】
0004320129.tif 000139
【０２５６】
［実施例４］
（１）透明支持体の作製
セルローストリアセテートに、下記の複屈折率上昇剤を４．０重量％添加し、厚さ１００μｍのロール状セルローストリアセテートフイルムを作製した。
【０２５７】
【化１４２】
0004320129.tif 000140
【０２５８】
（２）配向膜の作製
アクリル酸コポリマー（ＰＡ−４４２）およびトリエチルアミン（中和剤）を、メタノールと水との混合溶媒（重量比＝３０／７０）に溶解し、アクリル酸コポリマー（ＰＡ−４４２）のトリエチルアミン塩の４重量％溶液を調製した。この溶液を、バーコーターを用いて、上記（１）で作製したロール状透明支持体を搬送しながら、その上に連続的に塗布した。塗布層を１２０℃で５分間乾燥して厚さ１μｍの配向膜を形成した。配向膜を設けたロール状透明支持体を搬送しながら、長手方向（搬送方向）に連続的にラビング処理をした。
【０２５９】
（３）光学的異方性層の形成
配向膜の上に、以下の組成の塗布液を、バーコーターを用いて連続的に塗布した。
【０２６０】
0004320129.tif 000141
【０２６１】
塗布層を１００℃で１分間加熱して、その温度で４秒間６００ｍＪ／ｃｍ2 の紫外線を照射し、棒状液晶性分子を重合させ、配向状態を固定した。このようにして光学的異方性層を形成し、光学補償シートを作製した。棒状液晶性分子は、長軸方向が光学補償シートの長手方向と直交するように配向していた。波長５５０ｎｍにおける光学補償シート全体の面内レターデーション（Ｒｅ）および厚み方向のレターデーション（Ｒth）をエリプソメーター（Ｍ−１５０、日本分光（株）製）を用いて測定したところ、Ｒｅは３０ｎｍ、Ｒthは１１０ｎｍであった。
【０２６２】
（４）偏光板の作製
厚さ８０μｍのロール状ポリビニルアルコールフイルムをヨウ素水溶液中で連続して５倍に延伸し、乾燥して偏光膜を得た。偏光膜の一方の面に、ケン化処理したロール状セルローストリアセテートフイルム（フジタックＴＤ８０ＵＦ、富士写真フイルム（株）製）を、他方の面にケン化処理したロール状光学補償シートの光学的異方性層を、連続して貼り合わせ、偏光板を作製した。光学補償シートの遅相軸（棒状液晶性分子の長軸方向）と偏光膜の透過軸とは平行であった。
【０２６３】
（５）液晶表示装置の作製
市販のＭＶＡ液晶表示装置（ＶＬ−１５３０Ｓ、富士通（株）製）から、観察者側およびバックライト側の偏光板と光学補償シートとを削除し、代わりに作製した偏光板を二枚貼り付けた。
作製したＭＶＡ液晶表示装置について、視野角を視野角測定装置（ＥＺContrast１６０Ｄ、ＥＬＤＩＭ社製）で測定した。その結果、偏光膜の透過軸方向の視野角および透過軸方向から４５゜の方向の視野角は、いずれも８０゜を越える値であった。
【０２６４】
［実施例５］
（配向膜の形成）
アクリル酸コポリマー（ＰＡ５０５）およびトリエチルアミン（中和剤）を、メタノール／水の混合溶媒（質量比＝３０／７０）に溶解して、４質量％溶液を調製した。この溶液を、バーコーターを用いてガラス支持体上に１μｍの厚さに塗布した。塗布層を１２０℃で５分間加熱して、乾燥した。塗布層の表面をラビング処理して、配向膜を形成した。
【０２６５】
【化１４３】
0004320129.tif 000142
【０２６６】
（光学的異方性層の形成）
配向膜の上に、以下の組成の塗布液をバーコーターを用いて０．７μｍの厚さに塗布した。
【０２６７】
0004320129.tif 000143
【０２６８】
塗布層を１００℃で１分間加熱して、棒状液晶性分子を配向させた。その温度で４秒間紫外線を照射して棒状液晶性分子を重合させ、配向状態を固定した。このようにして光学的異方性層を形成し、光学補償シートを作製した。
光学的異方性層の配向性および棒状液晶性分子のディレクタ（長軸方向）を偏光顕微鏡を用いて観察したところ、棒状液晶性分子は、長軸方向がラビング方向に直交するように配向していた。
また、エリプソメーターを用いて厚み方向のレターデーション（Ｒth）を測定したところ、１１５ｎｍであった。
【０２６９】
［実施例６］
アクリル酸コポリマー（ＰＡ５０５）に代えて、アクリル酸コポリマー（ＰＡ５２３）を同量用いた以外は、実施例５と同様にして光学補償シートを作製して評価した。
光学的異方性層の配向性および棒状液晶性分子のディレクタ（長軸方向）を偏光顕微鏡を用いて観察したところ、棒状液晶性分子は、長軸方向がラビング方向に直交するように配向していた。
また、エリプソメーターを用いて厚み方向のレターデーション（Ｒth）を測定したところ、１１５ｎｍであった。
【０２７０】
【化１４４】
0004320129.tif 000144
【０２７１】
［実施例７］
アクリル酸コポリマー（ＰＡ５０５）に代えて、アクリル酸コポリマー（ＰＡ５３２）を同量用いた以外は、実施例５と同様にして光学補償シートを作製して評価した。
光学的異方性層の配向性および棒状液晶性分子のディレクタ（長軸方向）を偏光顕微鏡を用いて観察したところ、棒状液晶性分子は、長軸方向がラビング方向に直交するように配向していた。
また、エリプソメーターを用いて厚み方向のレターデーション（Ｒth）を測定したところ、１１５ｎｍであった。
【０２７２】
【化１４５】
0004320129.tif 000145
【０２７３】
［実施例８］
（透明支持体の作製）
セルローストリアセテートに実施例４で用いた複屈折率上昇剤を４．０質量％添加し、厚さ１００μｍのロール状セルローストリアセテートフイルムを作製した。得られたセルローストリアセテートフイルムを、透明支持体として用いた。
【０２７４】
（配向膜の形成）
アクリル酸コポリマー（ＰＡ５３２）およびトリエチルアミン（中和剤）を、メタノール／水の混合溶媒（質量比＝３０／７０）に溶解して、４質量％溶液を調製した。この溶液を、バーコーターを用いてロール状透明支持体を搬送しながらその上に連続的に塗布した。塗布層を１２０℃で５分間加熱して、乾燥し、厚さ１μｍの層を形成した。
塗布層を設けたロール状透明支持体を搬送しながら、長手方向（搬送方向）に連続的に塗布層の表面をラビング処理して、配向膜を形成した。
【０２７５】
（光学的異方性層の形成）
配向膜の上に、以下の組成の塗布液をバーコーターを用いて、連続的に塗布した。
【０２７６】
0004320129.tif 000146
【０２７７】
塗布層を１００℃で１分間加熱して、棒状液晶性分子を配向させた。その温度で４秒間、４００ｍｊ／ｃｍ2 の紫外線を照射して棒状液晶性分子を重合させ、配向状態を固定した。このようにして光学的異方性層を形成し、光学補償シートを作製した。
棒状液晶性分子は、長軸方向が光学補償シートの長手方向と直交するように配向していた。
また、エリプソメーター（Ｍ−１５０、日本分光（株）製）を用いて波長５５０ｎｍにおける光学補償シート全体のレターデーションを測定したところ、面内レターデーション（Ｒｅ）が３０ｎｍ、厚み方向のレターデーション（Ｒth）が１１５ｎｍであった。
【０２７８】
（偏光板の作製）
厚さ８０μｍのロール状ポリビニルアルコールフイルムをヨウ素水溶液中で連続して５倍に延伸し、乾燥して偏光膜を得た。偏光膜の一方の面に、ケン化処理したロール状セルローストリアセテートフイルム（フジタックＴＤ８０ＵＦ、富士写真フイルム（株）製）を、他方の面にケン化処理したロール状光学補償シートの透明支持体を、連続して貼り合わせ、偏光板を作製した。光学補償シートの遅相軸（棒状液晶性分子の長軸方向）と偏光膜の透過軸とは平行であった。
【０２７９】
（液晶表示装置の作製）
市販のＭＶＡ液晶表示装置（ＶＬ−１５３０Ｓ、富士通（株）製）から、観察者側およびバックライト側の偏光板と光学補償シートとを削除し、代わりに作製した偏光板を二枚貼り付けた。
作製したＭＶＡ液晶表示装置について、視野角を視野角測定装置（ＥＺContrast１６０Ｄ、ＥＬＤＩＭ社製）で測定した。その結果、偏光膜の透過軸方向の視野角および透過軸方向から４５゜の方向の視野角は、いずれも８０゜を越える値であった。
【０２８０】
［実施例９］
（配向膜の形成）
アクリル酸コポリマー（ＰＡ７０１）およびトリエチルアミン（中和剤）を、メタノール／水の混合溶媒（質量比＝３０／７０）に溶解して、４質量％溶液を調製した。この溶液を、バーコーターを用いてガラス支持体上に１μｍの厚さに塗布した。塗布層を１２０℃で５分間加熱して、乾燥した。塗布層の表面をラビング処理して、配向膜を形成した。
【０２８１】
【化１４６】
0004320129.tif 000147
【０２８２】
（光学的異方性層の形成）
配向膜の上に、以下の組成の塗布液をバーコーターを用いて０．７μｍの厚さに塗布した。
【０２８３】
0004320129.tif 000148
【０２８４】
塗布層を１００℃で１分間加熱して、棒状液晶性分子を配向させた。その温度で４秒間紫外線を照射して棒状液晶性分子を重合させ、配向状態を固定した。このようにして光学的異方性層を形成し、光学補償シートを作製した。
光学的異方性層の配向性および棒状液晶性分子のディレクタ（長軸方向）を偏光顕微鏡を用いて観察したところ、棒状液晶性分子は、長軸方向がラビング方向に直交するように配向していた。
また、エリプソメーターを用いて厚み方向のレターデーション（Ｒth）を測定したところ、１１５ｎｍであった。
あらに、セロハンテープを光学的異方性層表面に貼り付け、次にテープを光学的異方性層と平行に引っ張って剥がしたところ、テープの表面には何も付着していなかった。
【０２８５】
［実施例１０］
アクリル酸コポリマー（ＰＡ７０１）に代えて、アクリル酸コポリマー（ＰＡ７２７）を同量用いた以外は、実施例９と同様にして光学補償シートを作製して評価した。
光学的異方性層の配向性および棒状液晶性分子のディレクタ（長軸方向）を偏光顕微鏡を用いて観察したところ、棒状液晶性分子は、長軸方向がラビング方向に直交するように配向していた。
また、エリプソメーターを用いて厚み方向のレターデーション（Ｒth）を測定したところ、１１５ｎｍであった。
【０２８６】
【化１４７】
0004320129.tif 000149
【０２８７】
［実施例１１］
アクリル酸コポリマー（ＰＡ７０１）に代えて、アクリル酸コポリマー（ＰＡ７３１）を同量用いた以外は、実施例１と同様にして光学補償シートを作製して評価した。
光学的異方性層の配向性および棒状液晶性分子のディレクタ（長軸方向）を偏光顕微鏡を用いて観察したところ、棒状液晶性分子は、長軸方向がラビング方向に直交するように配向していた。
また、エリプソメーターを用いて厚み方向のレターデーション（Ｒth）を測定したところ、１１５ｎｍであった。
【０２８８】
【化１４８】
0004320129.tif 000150
【０２８９】
［実施例１２］
（透明支持体の作製）
セルローストリアセテートに実施例４で用いた複屈折率上昇剤を４．０質量％添加し、厚さ１００μｍのロール状セルローストリアセテートフイルムを作製した。得られたセルローストリアセテートフイルムを、透明支持体として用いた。
【０２９０】
（配向膜の形成）
アクリル酸コポリマー（ＰＡ７３２）およびトリエチルアミン（中和剤）を、メタノール／水の混合溶媒（質量比＝３０／７０）に溶解して、４質量％溶液を調製した。この溶液を、バーコーターを用いてロール状透明支持体を搬送しながらその上に連続的に塗布した。塗布層を１２０℃で５分間加熱して、乾燥し、厚さ１μｍの層を形成した。
塗布層を設けたロール状透明支持体を搬送しながら、長手方向（搬送方向）に連続的に塗布層の表面をラビング処理して、配向膜を形成した。
【０２９１】
【化１４９】
0004320129.tif 000151
【０２９２】
（光学的異方性層の形成）
配向膜の上に、以下の組成の塗布液をバーコーターを用いて、連続的に塗布した。
【０２９３】
0004320129.tif 000152
【０２９４】
塗布層を１００℃で１分間加熱して、棒状液晶性分子を配向させた。その温度で４秒間、４００ｍｊ／ｃｍ2 の紫外線を照射して棒状液晶性分子を重合させ、配向状態を固定した。このようにして光学的異方性層を形成し、光学補償シートを作製した。
棒状液晶性分子は、長軸方向が光学補償シートの長手方向と直交するように配向していた。
また、エリプソメーター（Ｍ−１５０、日本分光（株）製）を用いて波長５５０ｎｍにおける光学補償シート全体のレターデーションを測定したところ、面内レターデーション（Ｒｅ）が３０ｎｍ、厚み方向のレターデーション（Ｒth）が１１５ｎｍであった。
【０２９５】
（偏光板の作製）
厚さ８０μｍのロール状ポリビニルアルコールフイルムをヨウ素水溶液中で連続して５倍に延伸し、乾燥して偏光膜を得た。偏光膜の一方の面に、ケン化処理したロール状セルローストリアセテートフイルム（フジタックＴＤ８０ＵＦ、富士写真フイルム（株）製）を、他方の面にケン化処理したロール状光学補償シートの透明支持体を、連続して貼り合わせ、偏光板を作製した。光学補償シートの遅相軸（棒状液晶性分子の長軸方向）と偏光膜の透過軸とは平行であった。
【０２９６】
（液晶表示装置の作製）
市販のＭＶＡ液晶表示装置（ＶＬ−１５３０Ｓ、富士通（株）製）から、観察者側およびバックライト側の偏光板と光学補償シートとを削除し、代わりに作製した偏光板を二枚貼り付けた。
作製したＭＶＡ液晶表示装置について、視野角を視野角測定装置（ＥＺContrast１６０Ｄ、ＥＬＤＩＭ社製）で測定した。その結果、偏光膜の透過軸方向の視野角および透過軸方向から４５゜の方向の視野角は、いずれも８０゜を越える値であった。
【図面の簡単な説明】
【図１】透過型液晶表示装置の基本的な構成を示す模式図である。
【図２】反射型液晶表示装置の基本的な構成を示す模式図である。
【図３】ロール状偏光素子とロール状光学補償シートとの貼り合わせ工程を示す模式図である。
【符号の説明】
ＢＬ  バックライト
ＬＤ  長手方向
ＲＰ  反射板
ＳＡ  光学的異方性層の遅相軸
ＴＡ  偏光膜の透過軸
１、１ａ、１ｂ、１ｃ  透明保護膜
２、２ａ、２ｂ  偏光膜
３、３ａ、３ｂ  透明支持体
４、４ａ、４ｂ  光学的異方性層
５ａ  液晶セルの下基板
５ｂ  液晶セルの上基板
６  棒状液晶性分子層
【図１】
0004320129.tif 000157
【図２】
0004320129.tif 000158
【図３】
0004320129.tif 000159